(57)【要約】    本開示は、組成物を提供する。本組成物は、（Ａ）エチレン系ポリマーと、（Ｂ）カルボン酸官能化エチレン系ポリマーと、（Ｃ）本組成物の総重量に基づいて０．５ｗｔ％〜５．０ｗｔ％のポリジメチルシロキサンとを含む。本開示は、本組成物を含む層を有するフィルムも提供する。  【選択図】なし【特許請求の範囲】
【請求項１】
組成物であって、
（Ａ）エチレン系ポリマーと、
（Ｂ）カルボン酸官能化エチレン系ポリマーと、
（Ｃ）前記組成物の総重量に基づいて０．５ｗｔ％〜５．０ｗｔ％のポリジメチルシロキサンと、を含む、組成物。
【請求項２】
前記カルボン酸官能化エチレン系ポリマーが、無水マレイン酸グラフトエチレン系ポリマーである、請求項１に記載の組成物。
【請求項３】
前記カルボン酸官能化エチレン系ポリマーが、無水マレイン酸グラフト直鎖状低密度ポリエチレンである、請求項１または２に記載の組成物。
【請求項４】
前記ポリジメチルシロキサンが、３０，０００ｇ／ｍｏｌ〜５０，０００ｇ／ｍｏｌ未満のＭｎを有する、請求項１〜３のいずれかに記載の組成物。
【請求項５】
前記エチレン系ポリマーが、エチレン／α−オレフィンコポリマーである、請求項１〜４のいずれかに記載の組成物。
【請求項６】
前記組成物が、前記組成物の総重量に基づいて０．１ｗｔ％〜５．０ｗｔ％の前記カルボン酸官能化エチレン系ポリマーを含む、請求項１〜５のいずれかに記載の組成物。
【請求項７】
前記エチレン系ポリマーが、エチレンプラストマー／エラストマーおよび低密度ポリエチレン（ＬＤＰＥ）を含む、請求項１〜６のいずれかに記載の組成物。
【請求項８】
請求項１〜７のいずれかに記載の組成物を含む層を含むフィルム。
【請求項９】
前記フィルムが、請求項１〜７のいずれかに記載の組成物を含む第１の層を含む多層フィルムである、請求項８に記載のフィルム。
【請求項１０】
前記フィルムが、前記第１の層と接触している第２の層であって、第２のエチレン系ポリマーを含む、第２の層を含む、請求項９に記載のフィルム。
【請求項１１】
前記フィルムが、前記第１の層と接触している第２の層であって、低密度ポリエチレン（ＬＤＰＥ）および直鎖状低密度ポリエチレン（ＬＬＤＰＥ）を含む、第２の層を含む、請求項９に記載のフィルム。
【請求項１２】
前記第１の層が、シーラント層である、請求項９〜１１のいずれかに記載のフィルム。
【請求項１３】
少なくとも２つの層を含む多層フィルムであって、前記少なくとも２つの層が、
第１の層であって、
（Ａ）第１のエチレン系ポリマーと、
（Ｂ）カルボン酸官能化エチレン系ポリマーと、
（Ｃ）前記第１の層の総重量に基づいて０．５ｗｔ％〜５．０ｗｔ％のポリジメチルシロキサンと、を含む、第１の層と、
前記第１の層と接触している第２の層であって、第２のエチレン系ポリマーを含む、第２の層と、を含み、
前記第１の層が、０．０１〜０．３６未満の摩擦係数（ＣＯＦ）を有する、多層フィルム。
【請求項１４】
前記第２のエチレン系ポリマーが、低密度ポリエチレン（ＬＤＰＥ）および直鎖状低密度ポリエチレン（ＬＬＤＰＥ）を含む、請求項１３に記載の多層フィルム。
【請求項１５】
前記第２の層と接触している第３の層であって、第３のエチレン系ポリマーを含む、第３の層をさらに含む、請求項１３または１４に記載の多層フィルム。
【発明の詳細な説明】
【背景技術】
【０００１】
本開示は、スリップ剤を含むエチレン系組成物、およびそれを含むフィルムに関する。
【０００２】
エチレン系ポリマーから形成されたフィルム層は、例えば、食品包装および特殊包装等の様々な用途で、多層フィルムに使用されている。エチレン系ポリマーの外側フィルム層は、製作ラインまたは包装ライン等におけるフィルムの効率的な加工のために低い摩擦係数（ＣＯＦ）（例えば、０．３６未満）を必要とする。低いＣＯＦを達成するために、典型的には、スリップ剤がエチレン系ポリマー外層に添加される。従来のスリップ剤は、フィルムの表面に移動することによってフィルムのＣＯＦを低下させることで知られているエルカミドおよびオレアミド等の不飽和脂肪酸アミドを含む。しかしながら、時間、高温、高圧、および様々な変換プロセス等の異なる環境条件下で従来の移動性スリップ剤を使用して一貫した低いＣＯＦを維持するのは困難である。
【０００３】
当該技術分野は、移動性スリップ剤を用いることなく低いＣＯＦ（例えば、０．３６未満）を呈するエチレン系ポリマー組成物の必要性を認識している。当該技術分野は、移動性スリップ剤を用いることなく低いＣＯＦ（例えば、０．３６未満）を呈するエチレン系ポリマー組成物を含むフィルムの必要性も認識している。
【発明の概要】
【０００４】
本開示は、組成物を提供する。本組成物は、（Ａ）エチレン系ポリマーと、（Ｂ）カルボン酸官能化エチレン系ポリマーと、（Ｃ）本組成物の総重量に基づいて０．５ｗｔ％〜５．０ｗｔ％のポリジメチルシロキサンとを含む。本開示は、本組成物を含む層を有するフィルムも提供する。
【０００５】
本開示は、多層フィルムを提供する。多層フィルムは、第１の層と、第１の層と接触している第２の層とを含む少なくとも２つの層を含む。第１の層は、（Ａ）第１のエチレン系ポリマーと、（Ｂ）カルボン酸官能化エチレン系ポリマーと、（Ｃ）第１の層の総重量に基づいて０．５ｗｔ％〜５．０ｗｔ％のポリジメチルシロキサンとを含む。第２の層は、第２のエチレン系ポリマーを含む。第１の層は、０．０１〜０．３６未満の摩擦係数（ＣＯＦ）を有する。
【０００６】
定義
元素周期表へのいずれの参照も、ＣＲＣ  Ｐｒｅｓｓ，Ｉｎｃ．，１９９０−１９９１によって公開されたものへの参照とする。この周期表における元素の族への参照は、族の番号付けの新しい表記法による。
【０００７】
米国特許慣行の目的のために、いずれの参照される特許、特許出願、または刊行物の内容も、特に定義の開示（本開示に具体的に提供されるいずれの定義とも矛盾しない程度に）および当該技術分野の一般知識に関して、参照によりそれらの全体が組み込まれる（またはその等価米国版が参照によりそのように組み込まれる）。
【０００８】
本明細書に開示される数値範囲は、下限値および上限値を含む、下限値から上限値までの全ての値を含む。明確な値（例えば、１もしくは２、または３〜５、または６、または７）を含む範囲の場合、いずれの２つの明確な値間のいずれの部分範囲（例えば、１〜２、２〜６、５〜７、３〜７、５〜６等）も含まれる。
【０００９】
相反する記載がなく、文脈から暗示されておらず、または当該技術分野で慣例的でない限り、全ての部およびパーセントは重量に基づき、全ての試験方法は、本開示の出願日の時点で最新のものある。
【００１０】
「アルケニル」（または「アルケニル基」）という用語は、アルケン基から１個の水素原子を除去することによって脂肪族炭化水素から誘導される有機ラジカルを指す。アルケニル基の非限定的な例は、ビニル基である。「ビニル基」は、−ＣＨ＝ＣＨ２基である。
【００１１】
「アルコキシ」（または「アルコキシ基」）とは、−ＯＺ１ラジカルを指し、代表的なＺ１には、アルキル、置換アルキル、シクロアルキル、置換シクロアルキル、ヘテロシクロアルキル、置換ヘテロシクロアルキル、シリル基、およびそれらの組み合わせが含まれる。好適なアルコキシラジカルの非限定的な例としては、メトキシ、エトキシ、ベンジルオキシ、およびｔ−ブトキシが挙げられる。
【００１２】
「アルキル」（または「アルキル基」）という用語は、脂肪族炭化水素から１個の水素原子を除去することによって脂肪族炭化水素から誘導される有機ラジカルを指す。アルキル基は、直鎖状、分岐状、環状、またはそれらの組み合わせであり得る。「置換アルキル」という用語は、少なくとも１個の水素原子が少なくとも１個のヘテロ原子を含む置換基で置換されているアルキルを指す。ヘテロ原子としては、Ｏ、Ｎ、Ｐ、およびＳが挙げられるが、これらに限定されない。置換基としては、ハロゲン化物、ＯＲ’、ＮＲ’２、ＰＲ’２、Ｐ（＝Ｏ）Ｒ’２、ＳｉＲ’３（式中、各Ｒ’が独立して、Ｃ１−Ｃ２０ヒドロカルビル基である）が挙げられるが、これらに限定されない。
【００１３】
「アルキニル」（または「アルキニル基」）という用語は、アルキン基から１個の水素原子を除去することによって脂肪族炭化水素から誘導される有機ラジカルを指す。
【００１４】
「アリール」（または「アリール基」）という用語は、芳香族炭化水素から１個の水素原子を除去することによって芳香族炭化水素から誘導される有機ラジカルを指す。アリール基は、単環系および／または縮合環系であってもよく、これらの各環は、好適には、５〜７個、好ましくは５個または６個の原子を含む。２つ以上のアリール基が単結合（複数可）を介して結合している構造も含まれる。具体的な例としては、フェニル、トリル、ナフチル、ビフェニル、アントリル、インデニル、フルオレニル、ベンゾフルオレニル、フェナントリル、トリフェニレニル、ピレニル、ペリレニル、クリセニル、ナフタセニル、フルオランテニル等が挙げられるが、これらに限定されない。「置換アリール」という用語は、少なくとも１個の水素原子が少なくとも１個のヘテロ原子を含む置換基で置換されているアリールを指す。ヘテロ原子としては、Ｏ、Ｎ、ＰおよびＳが挙げられるが、これらに限定されない。置換基としては、ハロゲン化物、ＯＲ’、ＮＲ’２、ＰＲ’２、Ｐ（＝Ｏ）Ｒ’２、ＳｉＲ’３（式中、各Ｒ’が独立して、Ｃ１−Ｃ２０ヒドロカルビル基である）が挙げられるが、これらに限定されない。
【００１５】
本明細書で使用される「ブレンド」または「ポリマーブレンド」という用語は、２つ以上のポリマーのブレンドである。かかるブレンドは、混和性であってもなくてもよい（分子レベルで相分離されない）。かかるブレンドは、相分離されていてもいなくてもよい。かかるブレンドは、透過電子分光法、光散乱、Ｘ線散乱、および当該技術分野で既知の他の方法から決定される、１つ以上のドメイン構成を含んでも含まなくてもよい。
【００１６】
「組成物」という用語は、その組成物を含む材料の混合物、ならびにその組成物の材料から形成された反応生成物および分解生成物を指す。
【００１７】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、それらが具体的に開示されているか否かにかかわらず、いずれの追加の成分、工程、または手順の存在も除外するようには意図されていない。いかなる疑念も避けるために、「を含む（ｃｏｍｐｒｉｓｉｎｇ）」という用語を使用して特許請求される全ての組成物は、相反する記載がない限り、ポリマー性か別様のものかにかかわらず、いずれの追加の添加剤、アジュバント、または化合物も含み得る。対照的に、「から本質的になる」という用語は、操作性に必須ではないものを除いて、いずれの後続の引用範囲から、いずれの他の成分、工程、または手順も除外する。「からなる」という用語は、具体的に描写または列記されていないいずれの成分、ステップ、または手順も除外する。「または」という用語は、別途記載がない限り、列記されるメンバーを個別に、かつ任意の組み合わせで指す。単数形の使用には複数形の使用が含まれ、またその逆も同様である。
【００１８】
「シクロアルキル」とは、単環または複数の縮合環を有する飽和環状非芳香族炭化水素ラジカルである。好適なシクロアルキルラジカルの非限定的な例としては、シクロペンチル、シクロヘキシル、シクロオクチル、ビシクロオクチル等が挙げられる。具体的な実施形態では、シクロアルキルは、３〜２００個の個の炭素原子、３〜５０個の炭素原子、または３〜２０個の炭素原子を有する。
【００１９】
「エチレン系ポリマー」とは、（重合性モノマーの総量に基づいて）５０重量パーセント超の重合エチレンモノマーを含み、任意選択的に、少なくとも１つのコモノマーを含み得るポリマーである。エチレン系ポリマーは、エチレンホモポリマーおよびエチレンコポリマー（エチレンおよび１つ以上のコモノマーに由来する単位を意味する）を含む。「エチレン系ポリマー」および「ポリエチレン」という用語は、同義に使用され得る。エチレン系ポリマー（ポリエチレン）の非限定的な例としては、低密度ポリエチレン（ＬＤＰＥ）および直鎖状ポリエチレンが挙げられる。直鎖状ポリエチレンの非限定的な例としては、直鎖状低密度ポリエチレン（ＬＬＤＰＥ）、超低密度ポリエチレン（ＵＬＤＰＥ）、極低密度ポリエチレン（ＶＬＤＰＥ）、多成分エチレン系コポリマー（ＥＰＥ）、エチレン／α−オレフィンマルチブロックコポリマー（別名、オレフィンブロックコポリマー（ＯＢＣ））、シングルサイト触媒直鎖状低密度ポリエチレン（ｍ−ＬＬＤＰＥ）、実質的に直鎖状または直鎖状のプラストマー／エラストマー、および高密度ポリエチレン（ＨＤＰＥ）が挙げられる。一般に、ポリエチレンは、チーグラー・ナッタ触媒等の不均一触媒系、４族遷移金属および配位子構造、例えば、メタロセン、非メタロセン金属中心、ヘテロアリール、ヘテロ原子価アリールオキシエーテル、ホスフィンイミン等を含む均一触媒系を使用して、気相流動床反応器、液相スラリープロセス反応器、または液相溶解プロセス反応器内で生成され得る。不均一触媒および／または均一触媒の組み合わせも、単一反応器構成または二重反応器構成のいずれにも使用することができる。
【００２０】
「エチレンプラストマー／エラストマー」とは、エチレンに由来する単位と、少なくとも１つのＣ３−Ｃ１０α−オレフィンコモノマー、または少なくとも１つのＣ４−Ｃ８α−オレフィンコモノマー、または少なくとも１つのＣ６−Ｃ８α−オレフィンコモノマーに由来する単位とを含む、均一短鎖分岐分布を含む実質的に直鎖状または直鎖状のエチレン／α−オレフィンコポリマーである。エチレンプラストマー／エラストマーは、０．８７０ｇ／ｃｃ、または０．８８０ｇ／ｃｃ、または０．８９０ｇ／ｃｃから、０．９００ｇ／ｃｃ、または０．９０２ｇ／ｃｃ、または０．９０４ｇ／ｃｃ、または０．９０９ｇ／ｃｃ、または０．９１０ｇ／ｃｃ、または０．９１７ｇ／ｃｃまでの密度を有する。エチレンプラストマー／エラストマーの非限定的な例としては、ＡＦＦＩＮＩＴＹ（商標）プラストマーおよびエラストマー（Ｔｈｅ  Ｄｏｗ  Ｃｈｅｍｉｃａｌ  Ｃｏｍｐａｎｙから入手可能）、ＥＸＡＣＴ（商標）プラストマー（ＥｘｘｏｎＭｏｂｉｌ  Ｃｈｅｍｉｃａｌから入手可能）、Ｔａｆｍｅｒ（商標）（Ｍｉｔｓｕｉから入手可能）、Ｎｅｘｌｅｎｅ（商標）（ＳＫ  Ｃｈｅｍｉｃａｌｓ  Ｃｏ．から入手可能）、およびＬｕｃｅｎｅ（商標）（ＬＧ  Ｃｈｅｍ  Ｌｔｄ．から入手可能）が挙げられる。
【００２１】
「ヘテロ原子」とは、炭素または水素以外の原子である。好適なヘテロ原子の非限定的な例としては、Ｆ、Ｃｌ、Ｂｒ、Ｎ、Ｏ、Ｐ、Ｂ、Ｓ、Ｓｉ、Ｓｂ、Ａｌ、Ｓｎ、Ａｓ、Ｓｅ、およびＧｅが挙げられる。
【００２２】
「高密度ポリエチレン」（または「ＨＤＰＥ」）とは、エチレンホモポリマー、または少なくとも１つのＣ４−Ｃ１０α−オレフィンコモノマーまたはＣ４−Ｃ８α−オレフィンコモノマー、および０．９４ｇ／ｃｃ超、または０．９４５ｇ／ｃｃ、または０．９５ｇ／ｃｃ、または０．９５５ｇ／ｃｃから、０．９６ｇ／ｃｃ、または０．９７ｇ／ｃｃ、または０．９８ｇ／ｃｃまでの密度を有するエチレン／α−オレフィンコポリマーである。ＨＤＰＥは、単峰性コポリマーまたは多峰性コポリマーであり得る。「単峰性エチレンコポリマー」とは、分子量分布を示すゲル浸透クロマトグラフィー（ＧＰＣ）において１つのはっきりと異なるピークを有するエチレン／Ｃ４−Ｃ１０α−オレフィンコポリマーである。「多峰性エチレンコポリマー」とは、分子量分布を示すＧＰＣにおいて少なくとも２つのはっきりと異なるピークを有するエチレン／Ｃ４−Ｃ１０α−オレフィンコポリマーである。多峰性には、２つのピークを有するコポリマー（二峰性）、ならびに３つ以上のピークを有するコポリマーが含まれる。ＨＤＰＥの非限定的な例としては、ＤＯＷ（商標）高密度ポリエチレン（ＨＤＰＥ）樹脂（Ｔｈｅ  Ｄｏｗ  Ｃｈｅｍｉｃａｌ  Ｃｏｍｐａｎｙから入手可能）、ＥＬＩＴＥ（商標）強化ポリエチレン樹脂（Ｔｈｅ  Ｄｏｗ  Ｃｈｅｍｉｃａｌ  Ｃｏｍｐａｎｙから入手可能）、ＣＯＮＴＩＮＵＵＭ（商標）二峰性ポリエチレン樹脂（Ｔｈｅ  Ｄｏｗ  Ｃｈｅｍｉｃａｌ  Ｃｏｍｐａｎｙから入手可能）、ＬＵＰＯＬＥＮ（商標）（ＬｙｏｎｄｅｌｌＢａｓｅｌｌから入手可能）、ならびにＢｏｒｅａｌｉｓ、Ｉｎｅｏｓ、およびＥｘｘｏｎＭｏｂｉｌのＨＤＰＥ製品が挙げられる。
【００２３】
「炭化水素」とは、水素原子および炭素原子のみを含有する化合物である。炭化水素は、（ｉ）分岐状または非分岐状、（ｉｉ）飽和または不飽和、（ｉｉｉ）環式または非環式、および（ｉｖ）（ｉ）〜（ｉｉｉ）の任意の組み合わせであり得る。炭化水素の非限定的な例としては、アルカン、アルケン、およびアルキンが挙げられる。
【００２４】
「独立して」または「各々独立して選択される」等の用語は、標的群内の各々の個々のメンバーに対する要素の別個の選択を指す。例えば、「化合物１〜化合物５の各々について、独立して、Ｒ１〜Ｒ５は各々独立して、メチル、エチル、およびプロピルから選択される」という用語は、（ｉ）各化合物１〜５に関して所与の置換基Ｒ１〜Ｒ５の特性が別個で個々のものである（すなわち、化合物１のＲ１（メチル）が、化合物２、３、４、または５のＲ１（メチル、エチル、またはプロピル）と同じまたは異なる要素であり得る）こと、および（ｉｉ）置換基Ｒ１〜Ｒ５の選択が個々の置換基毎に別個である（すなわち、Ｒ１（エチル）が、Ｒ２、Ｒ３、Ｒ４、およびＲ５（メチル、エチル、またはプロピルに関して同じまたは異なる要素であり得る）ことを指す。
【００２５】
「インターポリマー」とは、少なくとも２つの異なるモノマーの重合によって調製されたポリマーである。この一般用語には、２つの異なるモノマーから調製されたポリマーを指すために通常用いられるコポリマー、および３つ以上の異なるモノマーから調製されたポリマー、例えば、ターポリマー、テトラポリマー等が含まれる。
【００２６】
「低密度ポリエチレン」（または「ＬＤＰＥ」）は、エチレンホモポリマー、または０．９１５ｇ／ｃｃ〜０．９４０ｇ／ｃｃの密度を有し、かつ広範のＭＷＤを有する長鎖分岐を含む少なくとも１つのＣ３−Ｃ１０α−オレフィン、好ましくはＣ３−Ｃ４α−オレフィンを含むエチレン／α−オレフィンコポリマーからなる。ＬＤＰＥは、典型的には、高圧フリーラジカル重合（フリーラジカル開始剤を有する管状反応器またはオートクレーブ）によって生産される。ＬＤＰＥの非限定的な例としては、ＭａｒＦｌｅｘ（商標）（Ｃｈｅｖｒｏｎ  Ｐｈｉｌｌｉｐｓ）、ＬＵＰＯＬＥＮ（商標）（ＬｙｏｎｄｅｌｌＢａｓｅｌｌ）、ならびにＢｏｒｅａｌｉｓ、Ｉｎｅｏｓ、ＥｘｘｏｎＭｏｂｉｌ、および他社のＬＤＰＥ製品が挙げられる。
【００２７】
「直鎖状低密度ポリエチレン」（または「ＬＬＤＰＥ」）とは、エチレンに由来する単位と、少なくとも１つのＣ３−Ｃ１０α−オレフィンコモノマー、または少なくとも１つのＣ４−Ｃ８α−オレフィンコモノマー、または少なくとも１つのＣ６−Ｃ８α−オレフィンコモノマーに由来する単位とを含む、不均一短鎖分岐分布を含む直鎖状エチレン／α−オレフィンコポリマーである。ＬＬＤＰＥは、従来のＬＤＰＥとは対照的に、例えあったとしてもわずかな長鎖分岐を特徴とする。ＬＬＤＰＥは、０．９１０ｇ／ｃｃ、または０．９１５ｇ／ｃｃ、または０．９２０ｇ／ｃｃ、または０．９２５ｇ／ｃｃから、０．９３０ｇ／ｃｃ、または０．９３５ｇ／ｃｃ、または０．９４０ｇ／ｃｃまでの密度を有する。ＬＬＤＰＥの非限定的な例としては、ＴＵＦＬＩＮ（商標）直鎖状低密度ポリエチレン樹脂（Ｔｈｅ  Ｄｏｗ  Ｃｈｅｍｉｃａｌ  Ｃｏｍｐａｎｙから入手可能）、ＤＯＷＬＥＸ（商標）ポリエチレン樹脂（Ｔｈｅ  Ｄｏｗ  Ｃｈｅｍｉｃａｌ  Ｃｏｍｐａｎｙから入手可能）、およびＭＡＲＬＥＸ（商標）ポリエチレン（Ｃｈｅｖｒｏｎ  Ｐｈｉｌｌｉｐｓから入手可能）が挙げられる。
【００２８】
「多成分エチレン系コポリマー」（または「ＥＰＥ」）は、エチレンに由来する単位と、特許参考文献ＵＳＰ６，１１１，０２３、ＵＳＰ５，６７７，３８３、およびＵＳＰ６，９８４，６９５に記載のもの等の少なくとも１つのＣ３−Ｃ１０α−オレフィンコモノマー、または少なくとも１つのＣ４−Ｃ８α−オレフィンコモノマー、または少なくとも１つのＣ６−Ｃ８α−オレフィンコモノマーに由来する単位とを含む。ＥＰＥ樹脂は、０．９０５ｇ／ｃｃ、または０．９０８ｇ／ｃｃ、または０．９１２ｇ／ｃｃ、または０．９２０ｇ／ｃｃから、０．９２６ｇ／ｃｃ、または０．９２９ｇ／ｃｃ、または０．９４０ｇ／ｃｃ、または０．９６２ｇ／ｃｃまでの密度を有する。ＥＰＥ樹脂の非限定的な例には、ＥＬＩＴＥ（商標）強化ポリエチレン（Ｔｈｅ  Ｄｏｗ  Ｃｈｅｍｉｃａｌ  Ｃｏｍｐａｎｙから入手可能）、ＥＬＩＴＥ  ＡＴ（商標先端技術樹脂（Ｔｈｅ  Ｄｏｗ  Ｃｈｅｍｉｃａｌ  Ｃｏｍｐａｎｙから入手可能）、ＳＵＲＰＡＳＳ（商標）ポリエチレン（ＰＥ）樹脂（Ｎｏｖａ  Ｃｈｅｍｉｃａｌｓから入手可能）、およびＳＭＡＲＴ（商標）（ＳＫ  Ｃｈｅｍｉｃａｌｓ  Ｃｏ．から入手可能）が挙げられる。
【００２９】
「オレフィン系ポリマー」または「ポリオレフィン」とは、（重合性モノマーの総量に基づいて）５０重量パーセント超の重合オレフィンモノマーを含み、任意選択的に、少なくとも１つのコモノマーを含み得るポリマーである。オレフィン系ポリマーの非限定的な例は、エチレン系ポリマーである。
【００３０】
「ポリマー」とは、同じ種類のものか異なる種類のものかにかかわらず、重合形態で、ポリマーを構成する複数のおよび／または繰り返しの「単位」または「ｍｅｒ単位」を提供するモノマーを重合することによって調製される化合物である。したがって、ポリマーという一般用語は、１種類のみのモノマーから調製されるポリマーを指すために通常用いられるホモポリマーという用語、および少なくとも２種類のモノマーから調製されるポリマーを指すために通常用いられるコポリマーという用語を包含する。これは、例えば、ランダム、ブロック等のコポリマーの全ての形態も包含する。「エチレン／α−オレフィンポリマー」および「プロピレン／α−オレフィンポリマー」という用語は、それぞれ、重合エチレンまたは重合プロピレンと、１つ以上の追加の重合性α−オレフィンモノマーとから調製される、上述のコポリマーを示す。ポリマーが、多くの場合、１つ以上の特定のモノマー「から作製される」、特定のモノマーもしくはモノマーの種類「に基づく」、または特定のモノマー含有量「を含有する」等と称されるが、この文脈において、「モノマー」という用語は、非重合種ではなく、特定のモノマーの重合レムナントを指していることが理解されることに留意されたい。一般に、本明細書におけるポリマーは、対応するモノマーの重合形態である「単位」に基づくものと称される。
【００３１】
「シングルサイト触媒直鎖状低密度ポリエチレン」（または「ｍ−ＬＬＤＰＥ」）とは、エチレンに由来する単位と、少なくとも１つのＣ３−Ｃ１０α−オレフィンコモノマー、または少なくとも１つのＣ４−Ｃ８α−オレフィンコモノマー、または少なくとも１つのＣ６−Ｃ８α−オレフィンコモノマーに由来する単位とを含む、不均一短鎖分岐分布を含む直鎖状エチレン／α−オレフィンコポリマーである。ｍ−ＬＬＤＰＥは、０．９１３ｇ／ｃｃ、または０．９１８ｇ／ｃｃ、または０．９２０ｇ／ｃｃから、０．９２５ｇ／ｃｃ、または０．９４０ｇ／ｃｃまでの密度を有する。ｍ−ＬＬＤＰＥの非限定的な例としては、ＥＸＣＥＥＤ（商標）メタロセンＰＥ（ＥｘｘｏｎＭｏｂｉｌ  Ｃｈｅｍｉｃａｌから入手可能）、ＬＵＦＬＥＸＥＮ（商標）ｍ−ＬＬＤＰＥ（ＬｙｏｎｄｅｌｌＢａｓｅｌｌから入手可能）、およびＥＬＴＥＸ（商標）ＰＦ  ｍ−ＬＬＤＰＥ（Ｉｎｅｏｓ  Ｏｌｅｆｉｎｓ＆Ｐｏｌｙｍｅｒｓから入手可能）が挙げられる。
【００３２】
「超低密度ポリエチレン」（または「ＵＬＤＰＥ」）および「極低密度ポリエチレン」（または「ＶＬＤＰＥ」）は各々、エチレンに由来する単位と、少なくとも１つのＣ３−Ｃ１０α−オレフィンコモノマー、または少なくとも１つのＣ４−Ｃ８α−オレフィンコモノマー、または少なくとも１つのＣ６−Ｃ８α−オレフィンコモノマーに由来する単位とを含む、不均一短鎖分岐分布を含む直鎖状エチレン／α−オレフィンコポリマーである。ＵＬＤＰＥおよびＶＬＤＰＥは各々、０．８８５ｇ／ｃｃまたは０．９０ｇ／ｃｃから、０．９１５ｇ／ｃｃまでの密度を有する。ＵＬＤＰＥおよびＶＬＤＰＥの非限定的な例としては、ＡＴＴＡＮＥ（商標）超低密度ポリエチレン樹脂（Ｔｈｅ  Ｄｏｗ  Ｃｈｅｍｉｃａｌ  Ｃｏｍｐａｎｙから入手可能）およびＦＬＥＸＯＭＥＲ（商標）極低密度ポリエチレン樹脂（Ｔｈｅ  Ｄｏｗ  Ｃｈｅｍｉｃａｌ  Ｃｏｍｐａｎｙから入手可能）が挙げられる。
【００３３】
試験方法
摩擦係数（ＣＯＦ）は、ＩＳＯ  ８２９５に従って測定される。ＣＯＦ決定に用いられる基材は、３０４ステンレス鋼である。
【００３４】
密度は、ＡＳＴＭ  Ｄ７９２、方法Ｂに従って測定される。結果は、１立方センチメートル当たりのグラム（ｇ／ｃｃ）で記録される。
【００３５】
ｇ／１０分でのメルトインデックス（ＭＩ）（Ｉ２）は、ＡＳＴＭ  Ｄ−１２３８−０４（１９０℃／２．１６ｋｇ）を使用して測定される。
【００３６】
示差走査熱量測定法（ＤＳＣ）
示差走査熱量測定法（ＤＳＣ）を使用して、広範囲の温度にわたるポリマーの溶融、結晶化、およびガラス転移挙動を測定することができる。例えば、ＲＣＳ（冷蔵冷却システム）およびオートサンプラを備えたＴＡ  Ｉｎｓｔｒｕｍｅｎｔｓ  Ｑ１０００  ＤＳＣを使用して、この分析が行われる。試験中、５０ｍＬ／分の窒素パージガス流が使用される。各試料が約１９０℃で薄フィルムに溶融圧縮され、その後、溶融試料が室温（２５℃）に空冷される。３〜１０ｍｇ、直径６ｍｍの試験片が冷却されたポリマーから抽出され、秤量され、軽量アルミニウムパン（５０ｍｇ）内に置かれ、圧着閉鎖される。その後、その熱的特性を決定するための分析が行われる。
【００３７】
試料の熱挙動が、試料温度に上下の勾配を付けて、熱流量対温度プロファイルを作成することによって決定される。熱履歴を除去するために、最初に、試料が１８０℃に急速に加熱され、３分間等温保持される。次に、試料が１０℃／分の冷却速度で−８０℃に冷却され、−８０℃で３分間等温保持される。その後、試料が１０℃／分の加熱速度で１８０℃に加熱される（これは「第２の加熱」勾配である）。冷却曲線および第２の加熱曲線が記録される。決定された値は、外挿された溶融開始Ｔｍおよび外挿された結晶化開始Ｔｃである。融解熱（Ｈｆ）（１グラム当たりのジュール）、以下の等式を使用して計算されたポリエチレン試料の結晶化度％（結晶化度％＝（（Ｈｆ）／２９２Ｊ／ｇ）×１００）、以下の等式を使用して計算されたポリエチレン試料の結晶化度％（結晶化度％＝（（Ｈｆ）／２９２Ｊ／ｇ）×１００）。
【００３８】
融解熱（Ｈｆ）およびピーク溶融温度が、第２の熱曲線から報告される。ピーク結晶化温度が、冷却曲線から決定される。
【００３９】
最初に、溶融転移の開始と終了との間にベースラインを引くことによって、融点ＴｍがＤＳＣ加熱曲線から決定される。その後、接線が溶融ピークの低温側のデータに引かれる。この線がベースラインと交差する場所が、外挿された溶融開始（Ｔｍ）である。これは、Ｂｅｒｎｈａｒｄ  Ｗｕｎｄｅｒｌｉｃｈ，Ｔｈｅ  Ｂａｓｉｓ  ｏｆ  Ｔｈｅｒｍａｌ  Ａｎａｌｙｓｉｓ，ｉｎ  Ｔｈｅｒｍａｌ  Ｃｈａｒａｃｔｅｒｉｚａｔｉｏｎ  ｏｆ  Ｐｏｌｙｍｅｒｉｃ  Ｍａｔｅｒｉａｌｓ  ９２，２７７−２７８（Ｅｄｉｔｈ  Ａ．Ｔｕｒｉ  ｅｄ．，２ｄ  ｅｄ．１９９７）に記載されるとおりである。
【００４０】
ゲル浸透クロマトグラフィー（ＧＰＣ）
ロボット支援送達（ＲＡＤ）システムを装備した高温ゲル浸透クロマトグラフィー（ＧＰＣ）システムが、試料調製および試料注入に使用される。濃度検出器は、Ｐｏｌｙｍｅｒ  Ｃｈａｒ  Ｉｎｃ．（Ｖａｌｅｎｃｉａ，Ｓｐａｉｎ）の赤外線検出器（ＩＲ−５）である。データ収集が、Ｐｏｌｙｍｅｒ  Ｃｈａｒ  ＤＭ  １００データ取得ボックスを使用して行われる。担体溶媒は、１，２，４−トリクロロベンゼン（ＴＣＢ）である。このシステムには、Ａｇｉｌｅｎｔのオンライン溶媒脱ガスデバイスが装備されている。カラム区画は、１５０℃で動作する。カラムは、４つのＭｉｘｅｄ  Ａ  ＬＳ  ３０ｃｍ、２０ミクロンカラムである。溶媒は、およそ２００ｐｐｍの２，６−ジ−ｔ−ブチル−４−メチルフェノール（ＢＨＴ）を含有する窒素パージした１，２，４−トリクロロベンゼン（ＴＣＢ）である。流量は、１．０ｍＬ／分であり、注入体積は、２００μＬである。「２ｍｇ／ｍＬ」の試料濃度が、Ｎ２パージして予熱したＴＣＢ（２００ｐｐｍのＢＨＴを含有する）中に試料を１６０℃で２．５時間にわたって穏やかに撹拌しながら溶解させることによって調製される。
【００４１】
ＧＰＣカラムセットが、２０個の狭分子量分布ポリスチレン標準物で実行することによって較正される。標準物の分子量（ＭＷ）は、５８０ｇ／ｍｏｌ〜８，４００，０００ｇ／ｍｏｌの範囲であり、標準物は、６つの「カクテル」混合物中に含まれている。各標準物混合物は、個々の分子量間で少なくとも１０離れている。各ＰＳ標準物の等価ポリプロピレン分子量が、ポリプロピレンについて報告されたＭａｒｋ−Ｈｏｕｗｉｎｋ係数（Ｔｈ．Ｇ．Ｓｃｈｏｌｔｅ，Ｎ．Ｌ．Ｊ．Ｍｅｉｊｅｒｉｎｋ，Ｈ．Ｍ．Ｓｃｈｏｆｆｅｌｅｅｒｓ，＆Ａ．Ｍ．Ｇ．Ｂｒａｎｄｓ，Ｊ．Ａｐｐｌ．Ｐｏｌｙｍ．Ｓｃｉ．，２９，３７６３−３７８２（１９８４））およびポリスチレンについて報告されたＭａｒｋ−Ｈｏｕｗｉｎｋ係数（Ｅ．Ｐ．Ｏｔｏｃｋａ，Ｒ．Ｊ．Ｒｏｅ，Ｎ．Ｙ．Ｈｅｌｌｍａｎ，＆Ｐ．Ｍ．Ｍｕｇｌｉａ，￥［１］Ｍａｃｒｏｍｏｌｅｃｕｌｅｓ，４，５０７（１９７１））をもって、以下の等式：
【数１】
2020523439.tif 000002
を使用することによって計算され、式中、ＭｐｐがＰＰ等価ＭＷであり、ＭＰＳがＰＳ等価ＭＷであり、ｌｏｇ  ＫならびにＰＰおよびＰＳのＭａｒｋ−Ｈｏｕｗｉｎｋ計数の値を以下に列記する。
【表１】
2020523439.tif 000003
【００４２】
溶出体積の関数として四次多項式当てはめを使用して、対数分子量較正が生成される。数平均および重量平均分子量が、以下の等式：
【数２】
2020523439.tif 000004
に従って計算され、式中、ＷｆｉおよびＭｉが、それぞれ、溶出成分ｉの重量分率および分子量である。
【００４３】
ＧＰＣトリプル検出器（ＰＤＭＳのＭｗおよびＭｎ測定）
ポリジメチルシロキサンの重量平均分子量（Ｍｗ）および数平均分子量（Ｍｎ）が、トリプル検出能力を使用してＧＰＣ（Ｖｉｓｃｏｔｅｋ（商標）ＧＰＣ  Ｍａｘ）によって測定される。Ｖｉｓｃｏｔｅｋ（商標）ＴＤＡ３０５ユニットには、示差屈折計、オンライン差圧粘度計、および低角光散乱（ＬＡＬＳ：７度および９０度の検出角度）が装備されている。移動相は、トルエンＨＰＬＣグレードのものである。カラムは、ＶａｒｉａｎのＰＬ  Ｇｅｌ  Ｍｉｘｅｄ  Ｃカラムが２つ（７．５×３００ｍｍ、５μｍの粒径）と、ＶａｒｉａｎのＰＬ  Ｇｅｌ  Ｇｕａｒｄカラムが１つ（７．５×３００ｍｍ）であり、５フラクトム注入体積、流量１ｍＬ／分、実行時間３７分である。カラムおよび検出器の温度は４０℃である。使用するソフトウェアは、Ｏｍｎｉｓｅｃ  ４．６．１（Ｖｉｓｃｏｔｅｋ（商標））である。
【００４４】
検出器は、既知の濃度の狭ポリスチレン標準物（Ｍｗ６８，１００ｇ／ｍｏｌ）の注入によって較正される。正しい実行パラメータを、狭分子量分布ポリスチレン標準物（ＰＳ７１Ｋ）を使用して確認する。分子量平均は、検出器の較正を確証するために統計的プロセス制御（ＳＰＣ）チャート内でなければならない。典型的なＧＰＣ３精密度および精度（屈折率増分に依存する）は、約２〜３％である。
【発明を実施するための形態】
【００４５】
組成物
本開示は、組成物を提供する。本組成物は、（Ａ）エチレン系ポリマーと、（Ｂ）カルボン酸官能化エチレン系ポリマーと、（Ｃ）本組成物の総重量に基づいて０．５ｗｔ％〜５．０ｗｔ％のポリジメチルシロキサンと、任意選択的に、（Ｄ）添加剤とを含む。
【００４６】
Ａ．エチレン系ポリマー
本組成物は、エチレン系ポリマーを含む。好適なエチレン系ポリマーの非限定的な例としては、低密度ポリエチレン（ＬＤＰＥ）および直鎖状ポリエチレンが挙げられる。直鎖状ポリエチレンの非限定的な例としては、直鎖状低密度ポリエチレン（ＬＬＤＰＥ）、超低密度ポリエチレン（ＵＬＤＰＥ）、極低密度ポリエチレン（ＶＬＤＰＥ）、多成分エチレン系コポリマー（ＥＰＥ）、エチレン／α−オレフィンマルチブロックコポリマー（別名、オレフィンブロックコポリマー（ＯＢＣ））、シングルサイト触媒直鎖状低密度ポリエチレン（ｍ−ＬＬＤＰＥ）、実質的に直鎖状または直鎖状のプラストマー／エラストマー、高密度ポリエチレン（ＨＤＰＥ）、およびそれらの組み合わせが挙げられる。好適なエチレン系ポリマーの非限定的な例には、エチレン／α−オレフィンインターポリマーおよびエチレン／α−オレフィンコポリマーも挙げられる。好適なα−オレフィンの非限定的な例としては、Ｃ３−Ｃ２０α−オレフィン、またはＣ４−Ｃ２０α−オレフィン、またはＣ３−Ｃ１０α−オレフィン、またはＣ４−Ｃ１０α−オレフィン、またはＣ４−Ｃ８α−オレフィンが挙げられる。代表的なα−オレフィンとしては、プロピレン、１−ブテン、１−ペンテン、１−ヘキセン、１−ヘプテン、および１−オクテンが挙げられる。一実施形態では、エチレン系ポリマーは、そこで重合された芳香族コモノマーを含まない。一実施形態では、エチレン系ポリマーは、エチレン／オクテンインターポリマーである。エチレン系ポリマーは、官能化されていない。
【００４７】
一実施形態では、エチレン系ポリマーは、エチレン系ポリマーの総重量に基づいて、５０ｗｔ％超のエチレンに由来する単位、または５１ｗｔ％、または５５ｗｔ％、または６０ｗｔ％から、７０ｗｔ％、または８０ｗｔ％、または９０ｗｔ％、または９５ｗｔ％、または９９ｗｔ％、または１００ｗｔ％までのエチレンに由来する単位を含み、相反する量のα−オレフィンコモノマーに由来する単位、すなわち、５０ｗｔ％未満、または４９ｗｔ％、または４５ｗｔ％、または４０ｗｔ％から、３０ｗｔ％、または２０ｗｔ％、または１０ｗｔ％、または５ｗｔ％、または１ｗｔ％、または０ｗｔ％までのα−オレフィンコモノマーに由来する単位も含む。
【００４８】
一実施形態では、エチレン系ポリマーは、エチレンプラストマー／エラストマーである。エチレンプラストマー／エラストマーは、エチレンに由来する単位と、Ｃ３−Ｃ１０α−オレフィンコモノマー、またはＣ４−Ｃ８α−オレフィンコモノマー、またはＣ６−Ｃ８α−オレフィンコモノマーと、任意選択的な添加剤とからなるエチレン／α−オレフィンコポリマーである。一実施形態では、エチレンプラストマー／エラストマーは、以下の特性のうちの１つ、いくつか、または全てを有するエチレン／Ｃ４−Ｃ８α−オレフィンコポリマーである：
（ａ）０．８７０ｇ／ｃｃ、または０．８８０ｇ／ｃｃ、または０．８９０ｇ／ｃｃから、０．９００ｇ／ｃｃ、または０．９０２ｇ／ｃｃ、または０．９０４ｇ／ｃｃ、または０．９０９ｇ／ｃｃ、または０．９１０ｇ／ｃｃ、または０．９１７ｇ／ｃｃまでの密度、および／または
（ｂ）０．１ｇ／１０分、または１ｇ／１０分から、１．５ｇ／１０分、または２．０ｇ／１０分、または３．０ｇ／１０分、または５．０ｇ／１０分、または６．０ｇ／１０分、または８．０ｇ／１０分、または１０ｇ／１０分、または１５ｇ／１０分、または２０ｇ／１０分、または３０ｇ／１０分、または４０ｇ／１０分、または５０ｇ／１０分、または１００ｇ／１０分、または１５０ｇ／１０分、または２００ｇ／１０分、または２５０ｇ／１０分、または３００ｇ／１０分までのメルトインデックスからのメルトインデックス、および／または
（ｃ）４０℃、または４５℃、または５０℃、または５５℃、または６０℃、または６５℃、または７０℃、または７５℃から、８０℃、または８５℃、または９０℃、または９５℃、または１００℃、または１０５℃、または１１０℃、または１１５℃、または１２０℃までの融点（Ｔｍ）。
【００４９】
一実施形態では、エチレンプラストマー／エラストマーは、０．９０２ｇ／ｃｃの密度、１．０ｇ／１０分のメルトインデックス、および９９℃の融点を有するエチレン／１−オクテンコポリマーである。さらなる実施形態では、エチレンプラストマー／エラストマーは、Ｔｈｅ  Ｄｏｗ  Ｃｈｅｍｉｃａｌ  Ｃｏｍｐａｎｙから入手可能なＡＦＦＩＮＩＴＹ（商標）ＰＬ  １８８０Ｇである。
【００５０】
一実施形態では、エチレン系ポリマーは、低密度ポリエチレン（ＬＤＰＥ）である。ＬＤＰＥは、エチレンに由来する単位と、Ｃ３−Ｃ１０α−オレフィンコモノマー、またはＣ４−Ｃ８α−オレフィンコモノマー、またはＣ６−Ｃ８α−オレフィンコモノマーとからなるエチレンホモポリマーまたはエチレン／α−オレフィンコポリマーである。ＬＤＰＥは、以下の特性のうちの一方または両方を有する：
（ａ）０．９１５ｇ／ｃｃ、または０．９２０ｇ／ｃｃ、または０．９２５ｇ／ｃｃから、０．９３０ｇ／ｃｃ、または０．９３５ｇ／ｃｃ、または０．９４０ｇ／ｃｃまでの密度、および／または
（ｂ）０．１ｇ／１０分、または１ｇ／１０分、または１．５ｇ／１０分、または２．０ｇ／１０分から、３．０ｇ／１０分、または５．０ｇ／１０分、または６．０ｇ／１０分、または８．０ｇ／１０分、または１０ｇ／１０分、または１５ｇ／１０分、または２０ｇ／１０分、または３０ｇ／１０分、または４０ｇ／１０分、または５０ｇ／１０分、または１００ｇ／１０分までのメルトインデックスからのメルトインデックス。
【００５１】
本組成物は、１つより多くのエチレン系ポリマーを含み得る。一実施形態では、本組成物は、少なくとも２つのエチレン系ポリマーを含み、各エチレン系ポリマーは、組成的、構造的、および／または物理的に互いに異なる。一実施形態では、本組成物は、エチレンプラストマー／エラストマーおよびＬＤＰＥを含む。
【００５２】
エチレン系ポリマーは、本明細書に開示される２つ以上の実施形態を含み得る。
【００５３】
Ｂ．カルボン酸官能化エチレン系ポリマー
本組成物は、カルボン酸官能化エチレン系ポリマーを含む。本明細書で使用される「カルボン酸官能化エチレン系ポリマー」とは、エチレン系ポリマー鎖に結合したカルボン酸系部分（例えば、エチレン／α−オレフィンインターポリマー鎖にグラフトされたカルボン酸系部分）を有するエチレン系ポリマーである。「カルボン酸系部分」とは、カルボキシル基（−ＣＯＯＨ）またはその誘導体を含む化合物である。好適なカルボン酸系部分の非限定的な例としては、カルボン酸およびカルボン酸無水物が挙げられる。エチレン系ポリマーにグラフトされ得る好適なカルボン酸およびカルボン酸無水物の非限定的な例としては、マレイン酸、フマル酸、イタコン酸、アクリル酸、メタクリル酸、クロトン酸、無水マレイン酸、および無水イタコン酸が挙げられる。
【００５４】
カルボン酸官能化エチレン系ポリマーのベースエチレン系ポリマーは、本明細書に開示されるいずれかのエチレン系ポリマーであり得る。好適なベースエチレン系ポリマーの非限定的な例としては、ＬＤＰＥおよび直鎖状ポリエチレンが挙げられる。直鎖状ポリエチレンの非限定的な例としては、ＬＬＤＰＥ、ＵＬＤＰＥ、ＶＬＤＰＥ、多成分エチレン系コポリマー（ＥＰＥ）、エチレン／α−オレフィンマルチブロックコポリマー（別名、オレフィンブロックコポリマー（ＯＢＣ））、シングルサイト触媒直鎖状低密度ポリエチレン（ｍ−ＬＬＤＰＥ）、実質的に直鎖状または直鎖状のプラストマー／エラストマー、ＨＤＰＥ、およびそれらの組み合わせが挙げられる。好適なベースエチレン系ポリマーの非限定的な例としては、エチレンホモポリマー、エチレン／α−オレフィンインターポリマー、およびエチレン／α−オレフィンコポリマーも挙げられる。好適なα−オレフィンの非限定的な例としては、Ｃ３−Ｃ２０α−オレフィン、またはＣ４−Ｃ２０α−オレフィン、またはＣ３−Ｃ１０α−オレフィン、またはＣ４−Ｃ１０α−オレフィン、またはＣ４−Ｃ８α−オレフィンが挙げられる。代表的なα−オレフィンとしては、プロピレン、１−ブテン、１−ペンテン、１−ヘキセン、１−ヘプテン、および１−オクテンが挙げられる。一実施形態では、ベースエチレン系ポリマーは、そこで重合された芳香族コモノマーを含まない。一実施形態では、ベースエチレン系ポリマーは、エチレン／１−オクテンインターポリマーである。
【００５５】
一実施形態では、ベースエチレン系ポリマーは、ベースエチレン系ポリマーの重量に基づいて、５０ｗｔ％超のエチレンに由来する単位、または５１ｗｔ％、または５５ｗｔ％、または６０ｗｔ％から、７０ｗｔ％、または８０ｗｔ％、または９０ｗｔ％、または９５ｗｔ％、または９９ｗｔ％、または１００ｗｔ％までのエチレンに由来する単位を含む。一実施形態では、ベースエチレン系ポリマーは、ベースエチレン系ポリマーの総重量に基づいて、相反する量のα−オレフィンコモノマーに由来する単位、すなわち、５０ｗｔ％未満、または４９ｗｔ％、または４５ｗｔ％、または４０ｗｔ％から、３０ｗｔ％、または２０ｗｔ％、または１０ｗｔ％、または５ｗｔ％、または１ｗｔ％、または０ｗｔ％までのα−オレフィンコモノマーに由来する単位を含む。
【００５６】
一実施形態では、カルボン酸官能化エチレン系ポリマーは、カルボン酸官能化エチレン／α−オレフィンインターポリマーである。さらなる実施形態では、カルボン酸官能化エチレン／α−オレフィンインターポリマーは、無水マレイン酸官能化エチレン／α−オレフィンインターポリマーである。
【００５７】
一実施形態では、カルボン酸官能化エチレン系ポリマーは、カルボン酸官能化エチレンホモポリマーである。さらなる実施形態では、カルボン酸官能化エチレンホモポリマーは、無水マレイン酸官能化エチレンホモポリマーである。
【００５８】
一実施形態では、カルボン酸官能化エチレン／α−オレフィンインターポリマーは、無水マレイン酸グラフトエチレン／α−オレフィンインターポリマー（「ＭＡＨ−ｇ−エチレン／α−オレフィンインターポリマー」）である。好適なＭＡＨ−ｇ−エチレン／α−オレフィンインターポリマーの非限定的な例としては、ＭＡＨ−ｇ−エチレン／α−オレフィンコポリマー（例えば、Ｔｈｅ  Ｄｏｗ  Ｃｈｅｍｉｃａｌ  Ｃｏｍｐａｎｙから入手可能なＡＦＦＩＮＩＴＹ（商標）ＧＡ  １０００ＲおよびＡＭＰＬＩＦＹ（商標）ＧＲ  ２１６）が挙げられる。
【００５９】
一実施形態では、カルボン酸官能化エチレン系ポリマーは、無水マレイン酸グラフトＬＬＤＰＥ（「ＭＡＨ−ｇ−ＬＬＤＰＥ」）（例えば、Ｔｈｅ  Ｄｏｗ  Ｃｈｅｍｉｃａｌ  Ｃｏｍｐａｎｙから入手可能なＡＭＰＬＩＦＹ（商標）ＴＹ  １３５３）である。さらなる実施形態では、ＭＡＨ−ｇ−ＬＬＤＰＥのベースＬＬＤＰＥは、エチレンホモポリマー（例えば、Ｔｈｅ  Ｄｏｗ  Ｃｈｅｍｉｃａｌ  Ｃｏｍｐａｎｙから入手可能なＡＭＰＬＩＦＹ（商標）ＴＹ  １３５３）である。
【００６０】
一実施形態では、カルボン酸官能化エチレン系ポリマーは、カルボン酸官能化エチレン系ポリマーの重量に基づいて、５０ｗｔ％超のエチレンに由来する単位、または５１ｗｔ％、または５５ｗｔ％、または６０ｗｔ％、または６５ｗｔ％から、７０ｗｔ％、または７５ｗｔ％、または８０ｗｔ％、または８５ｗｔ％、または９０ｗｔ％、または９５ｗｔ％、または９８ｗｔ％、または９９ｗｔ％までのエチレンに由来する単位を含む。
【００６１】
一実施形態では、カルボン酸官能化エチレン系ポリマーは、カルボン酸官能化エチレン系ポリマーの総重量に基づいて、０ｗｔ％超、または０．０１ｗｔ％、または０．０２ｗｔ％、または０．０３ｗｔ％、または０．０４ｗｔ％、または０．０５ｗｔ％、または０．０６ｗｔ％、または０．０７ｗｔ％、または０．０８ｗｔ％、または０．０９ｗｔ％、または０．１ｗｔ％、または０．２ｗｔ％、または０．５ｗｔ％、または１ｗｔ％から、１．５ｗｔ％、または２ｗｔ％、または３ｗｔ％、または５ｗｔ％、または１０ｗｔ％、または１５ｗｔ％、または２０ｗｔ％までのカルボン酸系部分を含む。
【００６２】
一実施形態では、カルボン酸官能化エチレン系ポリマーは、０．８６０ｇ／ｃｃ、または０．８７０ｇ／ｃｃ、または０．８８０ｇ／ｃｃ、または０．８９０ｇ／ｃｃ、または０．９００ｇ／ｃｃ、または０．９０５ｇ／ｃｃ、または０．９１０ｇ／ｃｃ、または０．９１５ｇ／ｃｃ、または０．９２０ｇ／ｃｃから、０．９２１ｇ／ｃｃ、または０．９２５ｇ／ｃｃ、または０．９３０ｇ／ｃｃ、または０．９３５ｇ／ｃｃ、または０．９４０ｇ／ｃｃまでの密度を有する。
【００６３】
一実施形態では、カルボン酸官能化エチレン系ポリマーは、０．１ｇ／１０分、または０．５ｇ／１０分、または１．０ｇ／１０分、または１．５ｇ／１０分から、２．０ｇ／１０分、または２．５ｇ／１０分、または３．０ｇ／１０分、または４．０ｇ／１０分、または５．０ｇ／１０分、または１０ｇ／１０分、または１５ｇ／１０分、または２０ｇ／１０分、または３０ｇ／１０分、または４０ｇ／１０分、または５０ｇ／１０分までのメルトインデックスを有する。
【００６４】
一実施形態では、カルボン酸官能化エチレン系ポリマーは、４０℃、または４５℃、または５０℃、または５５℃、または６０℃、または６５℃、または７０℃、または７５℃、または８０℃、または８５℃、または９０℃、または９５℃、または１００℃、または１０５℃、または１１０℃、または１１５℃、または１２０℃から、１２５℃、または１３０℃、または１３５℃、または１４０℃までの融点（Ｔｍ）を有する。
【００６５】
一実施形態では、カルボン酸官能化エチレン系ポリマーは、無水マレイン酸官能化エチレン系ポリマーである。無水マレイン酸官能化エチレン系ポリマーは、エチレンに由来する単位と、任意選択的なＣ３−Ｃ１０α−オレフィンコモノマー、またはＣ４−Ｃ８α−オレフィンコモノマー、またはＣ６−Ｃ８α−オレフィンコモノマーと、任意選択的な添加剤とからなるベースＬＬＤＰＥを有するＭＡＨ−ｇ−ＬＬＤＰＥである。一実施形態では、ベースＬＬＤＰＥは、エチレン／Ｃ４−Ｃ８α−オレフィンコポリマーである。さらなる実施形態では、ＭＡＨ−ｇ−ＬＬＤＰＥは、以下の特性のうちの１つ、いくつか、または全てを有する：
（ｉ）カルボン酸官能化エチレン系ポリマーの重量に基づいて、５１ｗｔ％、または５５ｗｔ％、または６０ｗｔ％、または６５ｗｔ％から、７０ｗｔ％、または７５ｗｔ％、または８０ｗｔ％、または８５ｗｔ％、または９０ｗｔ％、または９５ｗｔ％、または９８ｗｔ％、または９９ｗｔ％までのエチレンに由来する単位、および／または
（ｉｉ）０ｗｔ％超、または０．０１ｗｔ％、または０．０２ｗｔ％、または０．０３ｗｔ％、または０．０４ｗｔ％、または０．０５ｗｔ％、または０．０６ｗｔ％、または０．０７ｗｔ％、または０．０８ｗｔ％、または０．０９ｗｔ％、または０．１ｗｔ％、または０．２ｗｔ％、または０．５ｗｔ％、または１ｗｔ％から、１．５ｗｔ％、または２ｗｔ％、または３ｗｔ％、または５ｗｔ％、または１０ｗｔ％、または１５ｗｔ％、または２０ｗｔ％までの無水マレイン酸部分、および／または
（ｉｉｉ）０．９００ｇ／ｃｃ、または０．９０５ｇ／ｃｃ、または０．９１０ｇ／ｃｃ、または０．９１５ｇ／ｃｃ、または０．９２０ｇ／ｃｃから、０．９２１ｇ／ｃｃ、または０．９２５ｇ／ｃｃ、または０．９３０ｇ／ｃｃ、または０．９３５ｇ／ｃｃ、または０．９４０ｇ／ｃｃまでの密度、および／または
（ｉｖ）０．１ｇ／１０分、または０．５ｇ／１０分、または１．０ｇ／１０分、または１．５ｇ／１０分から、２．０ｇ／１０分、または２．５ｇ／１０分、または３．０ｇ／１０分、または４．０ｇ／１０分、または５．０ｇ／１０分、または１０ｇ／１０分、または１５ｇ／１０分までのメルトインデックスからのメルトインデックス、および／または
（ｖ）８０℃、または８５℃、または９０℃、または９５℃、または１００℃、または１０５℃、または１１０℃、または１１５℃、または１２０℃から、１２５℃、または１３０℃、または１３５℃、または１４０℃までの融点（Ｔｍ）。
【００６６】
一実施形態では、カルボン酸官能化エチレン系ポリマーは、０．９２１ｇ／ｃｃの密度、２．０ｇ／１０分のメルトインデックス、および１２４℃の融点を有するＭＡＨ−ｇ−ＬＬＤＰＥである。さらなる実施形態では、ＭＡＨ−ｇ−ＬＬＤＰＥは、Ｔｈｅ  Ｄｏｗ  Ｃｈｅｍｉｃａｌ  Ｃｏｍｐａｎｙから入手可能なＡＭＰＬＩＦＹ（商標）ＴＹ  １３５３である。
【００６７】
本組成物は、１つより多くのカルボン酸官能化エチレン系ポリマーを含み得る。一実施形態では、本組成物は、少なくとも２つのカルボン酸官能化エチレン系ポリマーを含み、各カルボン酸官能化エチレン系ポリマーは、組成的、構造的、および／または物理的に互いに異なる。
【００６８】
カルボン酸官能化エチレン系ポリマーは、本明細書で論じられる２つ以上の実施形態を含み得る。
【００６９】
Ｃ．ポリジメチルシロキサン
本組成物は、ポリジメチルシロキサンを含む。「ポリジメチルシロキサン「（「ＰＤＭＳ」）とは、以下の一般構造（Ｉ）を有するポリマー有機ケイ素化合物であり、
【化１】
2020523439.tif 000005
式中、ｎは、繰り返しモノマー［ＳｉＯ（ＣＨ３）２］単位の数であり、ｎは、２以上、または２〜２７，０２７である。ＰＤＭＳは、非置換でも置換でもよい。「置換ＰＤＭＳ」とは、構造（Ｉ）の少なくとも１つのメチル基が置換基で置換されているＰＤＭＳである。置換基の非限定的な例としては、ハロゲン原子（塩素、フッ素、臭素、およびヨウ素等）、ハロゲン原子含有基（クロロメチル基、ペルフルオロブチル基、トリフルオロエチル基、およびノナフルオロヘキシル基等）、酸素原子含有基（ヒドロキシ基、アルコキシ基（メトキシ基およびエトキシ基等）、（メタ）アクリルエポキシ基、およびカルボキシル基等）、窒素原子含有基（アミノ官能基、アミド官能基、およびシアノ官能基等）、硫黄原子含有基（メルカプト基等）、水素、Ｃ２−Ｃ１０アルキル基（エチル基等）、Ｃ２−Ｃ１０アルキニル基、アルケニル基（ビニル基およびヘキセニル基等）、アリール基（フェニル基および置換フェニル基等）、シクロアルキル基（シクロヘキサン基等）、ならびにそれらの組み合わせが挙げられる。置換メチル基は、末端メチル基であっても非末端メチル基であってもよい。好適な置換ＰＤＭＳの非限定的な例としては、トリアルキルシリル末端ＰＤＭＳ（式中、少なくとも１つのアルキルが、Ｃ２−Ｃ１０アルキルである）、ジアルキルヒドロキシシリル末端ＰＤＭＳ、ジアルキル水素シリル末端ＰＤＭＳ、ジアルキルアルケニルシリル末端ＰＤＭＳ、およびジアルキルビニルシリル末端ＰＤＭＳが挙げられる。一実施形態では、置換ＰＤＭＳは、ジメチルヒドロキシシリル末端ＰＤＭＳである。別の実施形態では、置換ＰＤＭＳは、ジメチルビニルシリル末端ＰＤＭＳである。
【００７０】
一実施形態では、置換ＰＤＭＳは、窒素原子含有基を含まない。別の実施形態では、置換ＰＤＭＳは、エポキシ置換基を含まない。
【００７１】
一実施形態では、ＰＤＭＳは、非置換である。「非置換ＰＤＭＳ」とは、構造（Ｉ）におけるいずれのメチル基も置換基で置換されていない構造（Ｉ）のＰＤＭＳである。一実施形態では、非置換ＰＤＭＳは、は、トリメチルシリル末端ＰＤＭＳである。
【００７２】
一実施形態では、ＰＤＭＳは、３０，０００ｇ／ｍｏｌ〜２，０００，０００ｇ／ｍｏｌの数平均分子量（Ｍｎ）を有する。
【００７３】
一実施形態では、ＰＤＭＳ（ジメチルヒドロキシシリル末端ＰＤＭＳ等）は、以下の特性のうちの１つ、いくつか、または全てを有する：
（ｉ）３０，０００ｇ／ｍｏｌ、または３５，０００ｇ／ｍｏｌ、または４０，０００ｇ／ｍｏｌ、または４５，０００ｇ／ｍｏｌ、または４８，０００ｇ／ｍｏｌから、４９，０００ｇ／ｍｏｌ、または５０，０００ｇ／ｍｏｌ、または５５，０００ｇ／ｍｏｌ、または６０，０００ｇ／ｍｏｌ、または６５，０００ｇ／ｍｏｌ、または７０，０００ｇ／ｍｏｌ、または７５，０００ｇ／ｍｏｌ、または８０，０００ｇ／ｍｏｌ、または９０，０００ｇ／ｍｏｌ、または１００，０００ｇ／ｍｏｌ、または１５０，０００ｇ／ｍｏｌ、または２００，０００ｇ／ｍｏｌ、または２５０，０００ｇ／ｍｏｌ、または２９０，０００ｇ／ｍｏｌ、または３００，０００ｇ／ｍｏｌ未満までの数平均分子量（Ｍｎ）、および／または
（ｉｉ）３０，０００ｇ／ｍｏｌ、または４０，０００ｇ／ｍｏｌ、または４５，０００ｇ／ｍｏｌ、または５０，０００ｇ／ｍｏｌ、または５５，０００ｇ／ｍｏｌ、または６０，０００ｇ／ｍｏｌ、または６５，０００ｇ／ｍｏｌ、または７０，０００ｇ／ｍｏｌ、または７５，０００ｇ／ｍｏｌ、または８０，０００ｇ／ｍｏｌ、または９０，０００ｇ／ｍｏｌ、または１００，０００ｇ／ｍｏｌ、または１２０，０００ｇ／ｍｏｌから、１３０，０００ｇ／ｍｏｌ、または１４０，０００ｇ／ｍｏｌ、または１５０，０００ｇ／ｍｏｌ、または２００，０００ｇ／ｍｏｌ、または２５０，０００ｇ／ｍｏｌ、または２９０，０００ｇ／ｍｏｌ、または３００，０００ｇ／ｍｏｌ未満までの重量平均分子量（Ｍｗ）、および／または
（ｉｉｉ）１．０、または１．５、または２．０、または２．１、または２．２、または２．３、または２．４から、２．５、または２．６、または２．７、または２．８、または２．９、または３．０、または３．５までの分子量分布（Ｍｗ／Ｍｎ）、および／または
（ｉｖ）ＰＤＭＳが構造（Ｉ）を有し、ｎが、２、または５、または１０、または５０、または１００、または１５０、または２００、または２５０、または３００、または３５０、または４００、または４５０、または５００、または５５０、または６００、または６５０から、７００、または７５０、または８００、または８５０、または９００、または９５０、または１０００、または１１００、または１２００、または１３００、または１４００、または１５００、または１６００、または１７００、または１８００、または１９００、または２０００、または２５００、または３０００、または３５００、または４０００、または４０５４までであること。
【００７４】
一実施形態では、ＰＤＭＳ（ジメチルビニルシリル末端ＰＤＭＳ等）は、以下の特性のうちの１つ、いくつか、または全てを有する：
（ｉ）３００，０００ｇ／ｍｏｌ、または３１０，０００ｇ／ｍｏｌ、または３２０，０００ｇ／ｍｏｌ、または３３０，０００ｇ／ｍｏｌ、または３４０，０００ｇ／ｍｏｌ、または３５０，０００ｇ／ｍｏｌから、３６０，０００ｇ／ｍｏｌ、または３７０，０００ｇ／ｍｏｌ、または３８０，０００ｇ／ｍｏｌ、または３９０，０００ｇ／ｍｏｌ、または４００，０００ｇ／ｍｏｌ、または４５０，０００ｇ／ｍｏｌ、または５００，０００ｇ／ｍｏｌ、または５５０，０００ｇ／ｍｏｌ、または６００，０００ｇ／ｍｏｌ、または７５０，０００ｇ／ｍｏｌ、または１，０００，０００ｇ／ｍｏｌ、または１，５００，０００ｇ／ｍｏｌ、または２，０００，０００ｇ／ｍｏｌまでの数平均分子量（Ｍｎ）、および／または
（ｉｉ）３５０，０００ｇ／ｍｏｌ、または３６０，０００ｇ／ｍｏｌ、または３７０，０００ｇ／ｍｏｌ、または３８０，０００ｇ／ｍｏｌ、または３９０，０００ｇ／ｍｏｌ、または４００，０００ｇ／ｍｏｌ、または４５０，０００ｇ／ｍｏｌ、または５００，０００ｇ／ｍｏｌ、または６００，０００ｇ／ｍｏｌ、または６４０，０００ｇ／ｍｏｌから、６５０，０００ｇ／ｍｏｌ、または７００，０００ｇ／ｍｏｌ、または７５０，０００ｇ／ｍｏｌ、または８００，０００ｇ／ｍｏｌ、または９００，０００ｇ／ｍｏｌ、または１，０００，０００ｇ／ｍｏｌ、または１，５００，０００ｇ／ｍｏｌ、または２，０００，０００ｇ／ｍｏｌまでの重量平均分子量（Ｍｗ）、および／または
（ｉｉｉ）１．０、または１．５、または１．８から、１．９、または２．０、または２．１、または２．２、または２．３、または２．４、または２．５、または２．６、または２．７、または２．８、または２．９、または３．０までの分子量分布（Ｍｗ／Ｍｎ）、および／または
（ｉｖ）ＰＤＭＳが構造（Ｉ）を有し、ｎが、４０５４超、または４５００から、５０００、または５５００、または６０００、または６５００、または７０００、または７５００、または８０００、または８５００、または９０００、または９５００、または１００００、または１１０００、または１２０００、または１３０００、または１４０００、または１５０００、または１６０００、または１７０００、または１８０００、または１９０００、または２００００、または２１０００、または２２０００、または２３０００、または２４０００、または２５０００、または２６０００、または２７０００、または２７０２７までであること。
【００７５】
ＰＤＭＳは、本明細書に開示される２つ以上の実施形態を含み得る。
【００７６】
Ｄ．任意選択的な添加剤（複数可）
一実施形態では、本組成物は、１つ以上の任意選択的な添加剤を含む。好適な添加剤の非限定的な例としては、ブロッキング防止剤、酸化防止剤、静電気防止剤、安定剤、造核剤、着色剤、色素、紫外線（ＵＶ）吸収剤または安定剤、難燃剤、相溶化剤、可塑剤、充填剤、加工助剤、防曇剤、架橋剤（例えば、過酸化物）、およびそれらの組み合わせが挙げられる。
【００７７】
一実施形態では、本組成物は、ブロッキング防止剤を含む。「ブロッキング防止剤」とは、フィルム層表面を顕微鏡で粗面化し、それにより隣接層間の利用可能な接触面積を減少させることによって、フィルムの２つの隣接層間のブロッキング（すなわち、接着）を最小限に抑えるか、またはそれを阻止する化合物である。ブロッキング防止剤は、有機であっても無機であってもよい。好適なブロッキング防止剤の非限定的な例としては、シリカ、タルク、炭酸カルシウム、およびそれらの組み合わせが挙げられる。一実施形態では、ブロッキング防止剤は、シリカ（ＳｉＯ２）である。シリカは、有機シリカであっても合成シリカであってもよい。別の実施形態では、ブロッキング防止剤は、タルクである。一実施形態では、本組成物は、本組成物の総重量に基づいて、０ｗｔ％、または０．０１ｗｔ％、または０．０５ｗｔ％、または０．１ｗｔ％、または０．２ｗｔ％から、０．３ｗｔ％、または０．４ｗｔ％、または０．５ｗｔ％、または１．０ｗｔ％、または２．０ｗｔ％、または３．０ｗｔ％、または４．０ｗｔ％、または５．０ｗｔ％までのブロッキング防止剤を含む。
【００７８】
添加剤は、本明細書で論じられる２つ以上の実施形態を含み得る。
【００７９】
一実施形態では、本組成物は、本組成物の総重量に基づいて、７０ｗｔ％、または７５ｗｔ％、または８０ｗｔ％、または８５ｗｔ％、または９０ｗｔ％、または９３ｗｔ％、または９４ｗｔ％、または９５ｗｔ％、または９６ｗｔ％、または９７ｗｔ％、または９８ｗｔ％から、９９ｗｔ％、または９９．８ｗｔ％までのエチレン系ポリマーを含む。
【００８０】
一実施形態では、本組成物は、本組成物の総重量に基づいて、０．１ｗｔ％、または０．２ｗｔ％、または０．３ｗｔ％、または０．４ｗｔ％、または０．５ｗｔ％から、０．６ｗｔ％、または０．７ｗｔ％、または０．８ｗｔ％、または０．９ｗｔ％、または１．０ｗｔ％、または１．５ｗｔ％、または２．０ｗｔ％、または２．５ｗｔ％、または３．０ｗｔ％、または３．５ｗｔ％、または４．０ｗｔ％、または４．５ｗｔ％、または５．０ｗｔ％までのカルボン酸官能化エチレン系ポリマーを含む。
【００８１】
本組成物は、本組成物の総重量に基づいて、０．１ｗｔ％、または０．２ｗｔ％、または０．３ｗｔ％から、０．５ｗｔ％、または０．６ｗｔ％、または０．７ｗｔ％、または０．８ｗｔ％、または０．９ｗｔ％、または１．０ｗｔ％、または１．５ｗｔ％、または２．０ｗｔ％、または２．５ｗｔ％、または３．０ｗｔ％、または３．５ｗｔ％、または４．０ｗｔ％、または４．５ｗｔ％、または５．０ｗｔ％までのＰＤＭＳを含む。
【００８２】
一実施形態では、本組成物は、本組成物の総重量に基づいて、０ｗｔ％、または０．０１ｗｔ％、または０．０５ｗｔ％、または０．１ｗｔ％、または０．２ｗｔ％から、０．３ｗｔ％、または０．４ｗｔ％、または０．５ｗｔ％、または１．０ｗｔ％、または２．０ｗｔ％、または３．０ｗｔ％、または４．０ｗｔ％、または５．０ｗｔ％までの添加剤を含む。
【００８３】
一実施形態では、本組成物は、
（Ａ）本組成物の総重量に基づいて、７０ｗｔ％、または７５ｗｔ％、または８０ｗｔ％、または８５ｗｔ％、または９０ｗｔ％、または９３ｗｔ％、または９４ｗｔ％、または９５ｗｔ％、または９６ｗｔ％、または９７ｗｔ％、または９８ｗｔ％から、９９ｗｔ％、または９９．８ｗｔ％までのエチレン系ポリマー（エチレンプラストマー／エラストマー、ＬＤＰＥ、またはそれらの組み合わせ等）と、
（Ｂ）本組成物の総重量に基づいて、０．１ｗｔ％、または０．２ｗｔ％、または０．３ｗｔ％、または０．４ｗｔ％、または０．５ｗｔ％から、０．６ｗｔ％、または０．７ｗｔ％、または０．８ｗｔ％、または０．９ｗｔ％、または１．０ｗｔ％、または１．５ｗｔ％、または２．０ｗｔ％、または２．５ｗｔ％、または３．０ｗｔ％、または３．５ｗｔ％、または４．０ｗｔ％、または４．５ｗｔ％、または５．０ｗｔ％までのカルボン酸官能化エチレン系ポリマー（ＭＡＨ−ｇ−ＬＬＤＰＥ等）と、
（Ｃ）本組成物の総重量に基づいて、０．１ｗｔ％、または０．２ｗｔ％、または０．３ｗｔ％から、０．５ｗｔ％、または０．６ｗｔ％、または０．７ｗｔ％、または０．８ｗｔ％、または０．９ｗｔ％、または１．０ｗｔ％、または１．５ｗｔ％、または２．０ｗｔ％、または２．５ｗｔ％、または３．０ｗｔ％、または３．５ｗｔ％、または４．０ｗｔ％、または４．５ｗｔ％、または５．０ｗｔ％までのＰＤＭＳと、
（Ｄ）任意選択的に、本組成物の総重量に基づいて、０ｗｔ％、または０．０１ｗｔ％、または０．０５ｗｔ％、または０．１ｗｔ％、または０．２ｗｔ％から、０．３ｗｔ％、または０．４ｗｔ％、または０．５ｗｔ％、または１．０ｗｔ％、または２．０ｗｔ％、または３．０ｗｔ％、または４．０ｗｔ％、または５．０ｗｔ％までの添加剤（ブロッキング防止剤等）とを含むか、それらから本質的になるか、またはそれらからなる。
【００８４】
一実施形態では、本組成物は、
（Ａ）本組成物の総重量に基づいて、７０ｗｔ％、または７５ｗｔ％、または８０ｗｔ％、または８５ｗｔ％、または９０ｗｔ％、または９３ｗｔ％、または９４ｗｔ％、または９５ｗｔ％、または９６ｗｔ％、または９７ｗｔ％、または９８ｗｔ％から、９９ｗｔ％、または９９．８ｗｔ％までのエチレン系ポリマー（エチレンプラストマー／エラストマー、ＬＤＰＥ、またはそれらの組み合わせ等）であって、以下の特性：
（ｉ）０．８７０ｇ／ｃｃ、または０．８８０ｇ／ｃｃ、または０．８９０ｇ／ｃｃから、０．９００ｇ／ｃｃ、または０．９０２ｇ／ｃｃ、または０．９０４ｇ／ｃｃ、または０．９０９ｇ／ｃｃ、または０．９１０ｇ／ｃｃ、または０．９１７ｇ／ｃｃまでの密度、および／または
（ｉｉ）０．１ｇ／１０分、または１ｇ／１０分から、１．５ｇ／１０分、または２．０ｇ／１０分、または３．０ｇ／１０分、または５．０ｇ／１０分、または６．０ｇ／１０分、または８．０ｇ／１０分、または１０ｇ／１０分、または１５ｇ／１０分、または２０ｇ／１０分、または３０ｇ／１０分、または４０ｇ／１０分、または５０ｇ／１０分、または１００ｇ／１０分、または１５０ｇ／１０分、または２００ｇ／１０分、または２５０ｇ／１０分、または３００ｇ／１０分までのメルトインデックスからのメルトインデックス、および／または
（ｉｉｉ）４０℃、または４５℃、または５０℃、または５５℃、または６０℃、または６５℃、または７０℃、または７５℃から、８０℃、または８５℃、または９０℃、または９５℃、または１００℃、または１０５℃、または１１０℃、または１１５℃、または１２０℃までの融点（Ｔｍ）のうちの１つ、いくつか、または全てを有する、エチレン系ポリマーと、
（Ｂ）本組成物の総重量に基づいて、０．１ｗｔ％、または０．２ｗｔ％、または０．３ｗｔ％、または０．４ｗｔ％、または０．５ｗｔ％から、０．６ｗｔ％、または０．７ｗｔ％、または０．８ｗｔ％、または０．９ｗｔ％、または１．０ｗｔ％、または１．５ｗｔ％、または２．０ｗｔ％、または２．５ｗｔ％、または３．０ｗｔ％、または３．５ｗｔ％、または４．０ｗｔ％、または４．５ｗｔ％、または５．０ｗｔ％までの無水マレイン酸グラフトエチレン系ポリマー（ＭＡＨ−ｇ−ＬＬＤＰＥ等）であって、以下の特性：
（ｉ）カルボン酸官能化エチレン系ポリマーの重量に基づいて、５１ｗｔ％、または５５ｗｔ％、または６０ｗｔ％、または６５ｗｔ％から、７０ｗｔ％、または７５ｗｔ％、または８０ｗｔ％、または８５ｗｔ％、または９０ｗｔ％、または９５ｗｔ％、または９８ｗｔ％、または９９ｗｔ％までのエチレンに由来する単位、および／または
（ｉｉ）０ｗｔ％超、または０．０１ｗｔ％、または０．０２ｗｔ％、または０．０３ｗｔ％、または０．０４ｗｔ％、または０．０５ｗｔ％、または０．０６ｗｔ％、または０．０７ｗｔ％、または０．０８ｗｔ％、または０．０９ｗｔ％、または０．１ｗｔ％、または０．２ｗｔ％、または０．５ｗｔ％、または１ｗｔ％から、１．５ｗｔ％、または２ｗｔ％、または３ｗｔ％、または５ｗｔ％、または１０ｗｔ％、または１５ｗｔ％、または２０ｗｔ％までの無水マレイン酸部分、および／または
（ｉｉｉ）０．９００ｇ／ｃｃ、または０．９０５ｇ／ｃｃ、または０．９１０ｇ／ｃｃ、または０．９１５ｇ／ｃｃ、または０．９２０ｇ／ｃｃから、０．９２１ｇ／ｃｃ、または０．９２５ｇ／ｃｃ、または０．９３０ｇ／ｃｃ、または０．９３５ｇ／ｃｃ、または０．９４０ｇ／ｃｃまでの密度、および／または
（ｉｖ）０．１ｇ／１０分、または０．５ｇ／１０分、または１．０ｇ／１０分、または１．５ｇ／１０分から、２．０ｇ／１０分、または２．５ｇ／１０分、または３．０ｇ／１０分、または４．０ｇ／１０分、または５．０ｇ／１０分、または１０ｇ／１０分、または１５ｇ／１０分までのメルトインデックスからのメルトインデックス、および／または
（ｖ）８０℃、または８５℃、または９０℃、または９５℃、または１００℃、または１０５℃、または１１０℃、または１１５℃、または１２０℃から、１２５℃、または１３０℃、または１３５℃、または１４０℃までの融点（Ｔｍ）のうちの１つ、いくつか、または全てを有する、無水マレイン酸グラフトエチレン系ポリマーと、
（Ｃ）本組成物の総重量に基づいて、０．１ｗｔ％、または０．２ｗｔ％、または０．３ｗｔ％から、０．５ｗｔ％、または０．６ｗｔ％、または０．７ｗｔ％、または０．８ｗｔ％、または０．９ｗｔ％、または１．０ｗｔ％、または１．５ｗｔ％、または２．０ｗｔ％、または２．５ｗｔ％、または３．０ｗｔ％、または３．５ｗｔ％、または４．０ｗｔ％、または４．５ｗｔ％、または５．０ｗｔ％までのＰＤＭＳであって、以下の特性：
（ｉ）３０，０００ｇ／ｍｏｌ、または３５，０００ｇ／ｍｏｌ、または４０，０００ｇ／ｍｏｌ、または４５，０００ｇ／ｍｏｌ、または４８，０００ｇ／ｍｏｌから、４９，０００ｇ／ｍｏｌ、または５０，０００ｇ／ｍｏｌ、または５５，０００ｇ／ｍｏｌ、または６０，０００ｇ／ｍｏｌ、または６５，０００ｇ／ｍｏｌ、または７０，０００ｇ／ｍｏｌ、または７５，０００ｇ／ｍｏｌ、または８０，０００ｇ／ｍｏｌ、または９０，０００ｇ／ｍｏｌ、または１００，０００ｇ／ｍｏｌ、または１５０，０００ｇ／ｍｏｌ、または２００，０００ｇ／ｍｏｌ、または２５０，０００ｇ／ｍｏｌ、または２９０，０００ｇ／ｍｏｌ、または３００，０００ｇ／ｍｏｌ未満までの数平均分子量（Ｍｎ）、および／または
（ｉｉ）３０，０００ｇ／ｍｏｌ、または４０，０００ｇ／ｍｏｌ、または４５，０００ｇ／ｍｏｌ、または５０，０００ｇ／ｍｏｌ、または５５，０００ｇ／ｍｏｌ、または６０，０００ｇ／ｍｏｌ、または６５，０００ｇ／ｍｏｌ、または７０，０００ｇ／ｍｏｌ、または７５，０００ｇ／ｍｏｌ、または８０，０００ｇ／ｍｏｌ、または９０，０００ｇ／ｍｏｌ、または１００，０００ｇ／ｍｏｌ、または１２０，０００ｇ／ｍｏｌから、１３０，０００ｇ／ｍｏｌ、または１４０，０００ｇ／ｍｏｌ、または１５０，０００ｇ／ｍｏｌ、または２００，０００ｇ／ｍｏｌ、または２５０，０００ｇ／ｍｏｌ、または２９０，０００ｇ／ｍｏｌ、または３００，０００ｇ／ｍｏｌ未満までの重量平均分子量（Ｍｗ）、および／または
（ｉｉｉ）１．０、または１．５、または２．０、または２．１、または２．２、または２．３、または２．４から、２．５、または２．６、または２．７、または２．８、または２．９、または３．０、または３．５までの分子量分布（Ｍｗ／Ｍｎ）のうちの１つ、いくつか、または全てを有する、ＰＤＭＳ（ジメチルヒドロキシシリル末端ＰＤＭＳ等）と、
（Ｄ）任意選択的に、本組成物（以下、「組成物１」）の総重量に基づいて、０ｗｔ％、または０．０１ｗｔ％、または０．０５ｗｔ％、または０．１ｗｔ％、または０．２ｗｔ％から、０．３ｗｔ％、または０．４ｗｔ％、または０．５ｗｔ％、または１．０ｗｔ％、または２．０ｗｔ％、または３．０ｗｔ％、または４．０ｗｔ％、または５．０ｗｔ％までの添加剤（ブロッキング防止剤等）とを含むか、それらから本質的になるか、またはそれらからなる。
【００８５】
前述の組成物を含む本明細書に開示される組成物の各々の成分の合計が本組成物の総重量に基づいて１００重量パーセント（ｗｔ％）になることが理解される。
【００８６】
一実施形態では、本組成物は、不飽和脂肪酸アミド（例えば、エルカミドおよびオレアミド）等の移動性スリップ剤を含まない。
【００８７】
一実施形態では、本組成物から構成される層を有するフィルムは、０．０１、または０．０５、または０．１０、または０．２０、または０．２５、または０．２７、または０．２８から、０．２９、または０．３０、または０．３３、または０．３４、または０．３５、または０．３６未満までの摩擦係数（ＣＯＦ）を有する。さらなる実施形態では、組成物１から構成される層を有するフィルムは、０．０１、または０．０５、または０．１０、または０．２０、または０．２５、または０．２７、または０．２８から、０．２９、または０．３０、または０．３３、または０．３４、または０．３５、または０．３６未満までの摩擦係数（ＣＯＦ）を有する。
【００８８】
本組成物は、本明細書で論じられる２つ以上の実施形態を含み得る。
【００８９】
フィルム
本開示は、フィルムも提供する。一実施形態では、フィルムは、本組成物のいずれかの実施形態を含む層を含む。フィルムは、単層フィルムであっても多層フィルムであってもよい。多層フィルムは、２つの層、または３つ以上の層を含む。例えば、多層フィルムは、２、３、４、５、６、７、８、９、１０、１１、またはそれ以上の層を有し得る。一実施形態では、多層フィルムは、層を２つのみ、または層を３つのみ含む。
【００９０】
一実施形態では、フィルムは、第１の層と、第１の層と接触している第２の層とを有する多層フィルムである。第１の層は、（Ａ）第１のエチレン系ポリマーと、（Ｂ）カルボン酸官能化エチレン系ポリマーと、（Ｃ）第１の層の総重量に基づいて０．５ｗｔ％〜５．０ｗｔ％のポリジメチルシロキサンとを含む。第２の層は、第２のエチレン系ポリマーを含む。第１の層は、０．０１〜０．３６未満の摩擦係数（ＣＯＦ）を有する。一実施形態では、多層フィルムは、第２の層と接触している任意選択的な第３の層を含む。
【００９１】
１．第１の層
多層フィルムは、第１の層を含む。第１の層は、（Ａ）第１のエチレン系ポリマーと、（Ｂ）カルボン酸官能化エチレン系ポリマーと、（Ｃ）第１の層の総重量に基づいて０．５ｗｔ％〜５．０ｗｔ％のポリジメチルシロキサンと、任意選択的に、（Ｄ）添加剤とを含む。第１の層は、本明細書に開示されるいずれかの組成物を含み得る。
【００９２】
一実施形態では、第１の層は、不飽和脂肪酸アミド（例えば、エルカミドおよびオレアミド）等の移動性スリップ剤を含まない。
【００９３】
第１の層は、２つの対向する表面を有する。一実施形態では、第１の層は、２つの対向する表面を有する連続層である。
【００９４】
第１の層は、０．０１、または０．０５、または０．１０、または０．２０、または０．２５、または０．２７、または０．２８から、０．２９、または０．３０、または０．３３、または０．３４、または０．３５、または０．３６未満までの摩擦係数（ＣＯＦ）を有する。
【００９５】
一実施形態では、第１の層は、５μｍ、または８μｍ、または１０μｍから、１５μｍ、または２０μｍ、または２５μｍ、または３０μｍ、または３５μｍ、または４０μｍ、または４５μｍ、または５０μｍまでの厚さを有する。
【００９６】
一実施形態では、第１の層は、フィルムの総体積に基づいて、フィルムの１０ｖｏｌ％、または１５ｖｏｌ％、または２０ｖｏｌ％から、２５ｖｏｌ％、または３０ｖｏｌ％、または４０ｖｏｌ％、または５０ｖｏｌ％、または６０ｖｏｌ％、または７０ｖｏｌ％、または８０ｖｏｌ％、または９０ｖｏｌ％、または９５ｖｏｌ％までである。
【００９７】
一実施形態では、第１の層は、スキン層である。「スキン層」とは、フィルム構造の最外層である。言い換えれば、スキン層の少なくとも一方の表面は、フィルムの最外表面である。
【００９８】
一実施形態では、第１の層は、シーラント層である。
【００９９】
第１の層は、本明細書で論じられる２つ以上の実施形態を含み得る。
【０１００】
２．第２の層
多層フィルムは、第２の層を含む。第２の層は、第２のエチレン系ポリマーを含む。
【０１０１】
第２の層は、２つの対向する表面を有する。一実施形態では、第２の層は、２つの対向する表面を有する連続層である。
【０１０２】
第２の層は、第１の層と接触している。第２の層は、第１の層と直接接触していても間接的に接触していてもよい。一実施形態では、第２の層は、第１の層と直接接触する。本明細書で使用される「直接接触する」という用語は、第２の層が第２の層に直接隣接して位置し、第１の層と第２の層との間に介在層も介在構造も存在しない層構成である。別の実施形態では、第２の層は、第１の層と間接的に接触する。本明細書で使用される「間接的に接触する」という用語は、第１の層と第２の層との間に介在層または介在構造が存在する層構成である。
【０１０３】
第２のエチレン系ポリマーは、本明細書に開示されるいずれかのエチレン系ポリマーであり得る。第２のエチレン系ポリマーは、第１の層の第１のエチレン系ポリマーと同じであっても異なってもよい。一実施形態では、第２のエチレン系ポリマーは、第１の層の第１のエチレン系ポリマーと同じである。別の実施形態では、第２のエチレン系ポリマーは、第１の層の第１のエチレン系ポリマーとは異なる。
【０１０４】
一実施形態では、第２のエチレン系ポリマーは、直鎖状低密度ポリエチレン（ＬＬＤＰＥ）、低密度ポリエチレン（ＬＤＰＥ）、またはそれらの組み合わせである。さらなる実施形態では、ＬＬＤＰＥは、エチレン／１−オクテンコポリマーである。
【０１０５】
一実施形態では、第２の層は、第２の層の総重量に基づいて、１ｗｔ％、または５ｗｔ％、または１０ｗｔ％、または２０ｗｔ％、または３０ｗｔ％、または４０ｗｔ％、または５０ｗｔ％、または６０ｗｔ％、または７０ｗｔ％から、８０ｗｔ％、または９０ｗｔ％、または９５ｗｔ％、または９９ｗｔ％までのＬＬＤＰＥと、相反する量のＬＤＰＥ、すなわち、１ｗｔ％、または５ｗｔ％、または１０ｗｔ％、または２０ｗｔ％から、３０ｗｔ％、または４０ｗｔ％、または５０ｗｔ％、または６０ｗｔ％、または７０ｗｔ％、または８０ｗｔ％、または９０ｗｔ％、または９５ｗｔ％、または９９ｗｔ％までのＬＤＰＥとを含む。
【０１０６】
一実施形態では、第２の層は、任意選択的な添加剤を含む。添加剤は、本明細書に開示されるいずれかの添加剤であり得る。一実施形態では、第２の層は、第２の層の総重量に基づいて、０ｗｔ％、または０．０１ｗｔ％、または０．０５ｗｔ％、または０．１ｗｔ％、または０．２ｗｔ％から、０．３ｗｔ％、または０．４ｗｔ％、または０．５ｗｔ％、または１．０ｗｔ％、または２．０ｗｔ％、または３．０ｗｔ％、または４．０ｗｔ％、または５．０ｗｔ％までの添加剤を含む。
【０１０７】
一実施形態では、第２の層は、５μｍ、または８μｍ、または１０μｍ、または１５μｍ、または２０μｍ、または２５μｍ、または３０μｍから、３５μｍ、または４０μｍ、または４５μｍ、または５０μｍ、または５５μｍ、または６０μｍ、または６５μｍ、または７０μｍ、または７５μｍ、または８０μｍまでの厚さを有する。
【０１０８】
一実施形態では、第２の層は、フィルムの総体積に基づいて、フィルムの１０ｖｏｌ％、または１５ｖｏｌ％、または２０ｖｏｌ％、または２５ｖｏｌ％、または３０ｖｏｌ％、または４０ｖｏｌ％、または５０ｖｏｌ％、または６０ｖｏｌ％から、６５ｖｏｌ％、または７０ｖｏｌ％、または８０ｖｏｌ％、または９０ｖｏｌ％までである。
【０１０９】
第２の層は、スキン層であってもコア層であってもよい。一実施形態では、第２の層は、コア層である。「コア層」とは、内層であるフィルム構造の層である。言い換えれば、コア層のいずれの表面も、フィルムの外面ではない。
【０１１０】
第２の層は、本明細書で論じられる２つ以上の実施形態を含み得る。
【０１１１】
３．任意選択的な第３の層
一実施形態では、多層フィルムは、第３の層を含む。第３の層は、第３のエチレン系ポリマーを含む。
【０１１２】
第３の層は、２つの対向する表面を有する。一実施形態では、第３の層は、２つの対向する表面を有する連続層である。
【０１１３】
第３の層は、第２の層と接触している。第３の層は、第２の層と直接接触していても間接的に接触していてもよい。一実施形態では、第３の層は、第２の層と直接接触する。別の実施形態では、第３の層は、第２の層と間接的に接触する。
【０１１４】
第３のエチレン系ポリマーは、本明細書に開示されるいずれかのエチレン系ポリマーであり得る。第３のエチレン系ポリマーは、第１の層の第１のエチレン系ポリマーと同じであっても異なってもよく、第３のエチレン系ポリマーは、第２の層の第２のエチレン系ポリマーと同じであっても異なってもよい。一実施形態では、第３のエチレン系ポリマーは、第２の層の第２のエチレン系ポリマーと同じである。別の実施形態では、第３のエチレン系ポリマーは、第２の層の第２のエチレン系ポリマーとは異なる。
【０１１５】
一実施形態では、第３のエチレン系ポリマーは、ＬＬＤＰＥ、ＬＤＰＥ、またはそれらの組み合わせである。さらなる実施形態では、ＬＬＤＰＥは、エチレン／１−オクテンコポリマーである。
【０１１６】
一実施形態では、第３の層は、第３の層の総重量に基づいて、１ｗｔ％、または５ｗｔ％、または１０ｗｔ％、または２０ｗｔ％、または３０ｗｔ％、または４０ｗｔ％、または５０ｗｔ％、または６０ｗｔ％、または７０ｗｔ％から、８０ｗｔ％、または９０ｗｔ％、または９５ｗｔ％、または９９ｗｔ％までのＬＬＤＰＥと、相反する量のＬＤＰＥ、すなわち、１ｗｔ％、または５ｗｔ％、または１０ｗｔ％、または２０ｗｔ％から、３０ｗｔ％、または４０ｗｔ％、または５０ｗｔ％、または６０ｗｔ％、または７０ｗｔ％、または８０ｗｔ％、または９０ｗｔ％、または９５ｗｔ％、または９９ｗｔ％までのＬＤＰＥとを含む。
【０１１７】
一実施形態では、第３の層は、任意選択的な添加剤を含む。添加剤は、本明細書に開示されるいずれかの添加剤であり得る。一実施形態では、第３の層は、第３の層の総重量に基づいて、０ｗｔ％、または０．０１ｗｔ％、または０．０５ｗｔ％、または０．１ｗｔ％、または０．２ｗｔ％から、０．３ｗｔ％、または０．４ｗｔ％、または０．５ｗｔ％、または１．０ｗｔ％、または２．０ｗｔ％、または３．０ｗｔ％、または４．０ｗｔ％、または５．０ｗｔ％までの添加剤を含む。
【０１１８】
一実施形態では、第３の層は、５μｍ、または８μｍ、または１０μｍから、１５μｍ、または２０μｍ、または２５μｍ、または３０μｍ、または３５μｍ、または４０μｍ、または４５μｍ、または５０μｍまでの厚さを有する。
【０１１９】
一実施形態では、第３の層は、フィルムの総体積に基づいて、フィルムの１０ｖｏｌ％、または１５ｖｏｌ％、または２０ｖｏｌ％から、２５ｖｏｌ％、または３０ｖｏｌ％、または４０ｖｏｌ％、または５０ｖｏｌ％、または６０ｖｏｌ％、または７０ｖｏｌ％、または８０ｖｏｌ％、または９０ｖｏｌ％、または９５ｖｏｌ％までである。
【０１２０】
一実施形態では、第３の層は、スキン層である。別の実施形態では、第３の層は、コア層である。
【０１２１】
第３の層は、本明細書で論じられる２つ以上の実施形態を含み得る。
【０１２２】
一実施形態では、多層フィルムは、以下の構造（ＩＩ）を有する。
第１の層／第２の層    構造（ＩＩ）
【０１２３】
一実施形態では、多層フィルムは、以下の構造（ＩＩＩ）を有する。
第１の層／第２の層／第３の層    構造（ＩＩＩ）
【０１２４】
一実施形態では、第１の層および第３の層は、コア層である第２の層の両側のスキン層である。さらなる実施形態では、第１の層は、第２の層と直接接触しており、第２の層は、第３の層と直接接触している。
【０１２５】
一実施形態では、多層フィルムは、第１の層および第２の層から本質的になるか、またはそれらからなる。別の実施形態では、多層フィルムは、第１の層、第２の層、および第３の層から本質的になるか、またはそれらからなる。
【０１２６】
一実施形態では、多層フィルムは、１５μｍ、または２０μｍ、または２５μｍ、または３０μｍ、または３５μｍ、または４０μｍ、または４５μｍ、または５０μｍから、５５μｍ、または６０μｍ、または６５μｍ、または７０μｍ、または７５μｍ、または８０μｍ、または８５μｍ、または９０μｍ、または９５μｍ、または１００μｍまでの厚さを有する。
【０１２７】
一実施形態では、多層フィルムは、
（１）第１の層であって、
（Ａ）第１の層の総重量に基づいて、７０ｗｔ％、または７５ｗｔ％、または８０ｗｔ％、または８５ｗｔ％、または９０ｗｔ％、または９３ｗｔ％、または９４ｗｔ％、または９５ｗｔ％、または９６ｗｔ％、または９７ｗｔ％、または９８ｗｔ％から、９９ｗｔ％、または９９．８ｗｔ％までの第１のエチレン系ポリマー（エチレンプラストマー／エラストマー、ＬＤＰＥ、またはそれらの組み合わせ等）と、
（Ｂ）第１の層の総重量に基づいて、０．１ｗｔ％、または０．２ｗｔ％、または０．３ｗｔ％、または０．４ｗｔ％、または０．５ｗｔ％から、０．６ｗｔ％、または０．７ｗｔ％、または０．８ｗｔ％、または０．９ｗｔ％、または１．０ｗｔ％、または１．５ｗｔ％、または２．０ｗｔ％、または２．５ｗｔ％、または３．０ｗｔ％、または３．５ｗｔ％、または４．０ｗｔ％、または４．５ｗｔ％、または５．０ｗｔ％までのカルボン酸官能化エチレン系ポリマー（ＭＡＨ−ｇ−ＬＬＤＰＥ等）と、
（Ｃ）第１の層の総重量に基づいて、０．１ｗｔ％、または０．２ｗｔ％、または０．３ｗｔ％から、０．５ｗｔ％、または０．６ｗｔ％、または０．７ｗｔ％、または０．８ｗｔ％、または０．９ｗｔ％、または１．０ｗｔ％、または１．５ｗｔ％、または２．０ｗｔ％、または２．５ｗｔ％、または３．０ｗｔ％、または３．５ｗｔ％、または４．０ｗｔ％、または４．５ｗｔ％、または５．０ｗｔ％までのＰＤＭＳ（ジメチルヒドロキシシリル末端ＰＤＭＳ等）と、
（Ｄ）任意選択的に、第１の層の総重量に基づいて、０ｗｔ％、または０．０１ｗｔ％、または０．０５ｗｔ％、または０．１ｗｔ％、または０．２ｗｔ％から、０．３ｗｔ％、または０．４ｗｔ％、または０．５ｗｔ％、または１．０ｗｔ％、または２．０ｗｔ％、または３．０ｗｔ％、または４．０ｗｔ％、または５．０ｗｔ％までの添加剤（ブロッキング防止剤等）とを含むか、それらから本質的になるか、またはそれらからなる、第１の層と、
（２）第１の層と接触している第２の層であって、第２のエチレン系ポリマー（ＬＬＤＰＥ、ＬＤＰＥ、またはそれらの組み合わせ等）を含む、第２の層と、
（３）任意選択的に、第２の層と接触している第３の層であって、第３のエチレン系ポリマー（ＬＬＤＰＥ、ＬＤＰＥ、またはそれらの組み合わせ等）を含む、第３の層とを含むか、それらから本質的になるか、またはそれらからなる少なくとも２つの層を含み、
多層フィルムは、以下の特性のうちの１つ、いくつか、または全てを有する：
（ｉ）第１の層が、０．０１、または０．０５、または０．１０、または０．２０、または０．２５、または０．２７、または０．２８から、０．２９、または０．３０、または０．３３、または０．３４、または０．３５、または０．３６未満までの摩擦係数（ＣＯＦ）を有すること、および／または
（ｉｉ）第１の層が、５μｍ、または８μｍ、または１０μｍから、１５μｍ、または２０μｍ、または２５μｍ、または３０μｍ、または３５μｍ、または４０μｍ、または４５μｍ、または５０μｍまでの厚さを有すること、および／または
（ｉｉｉ）第１の層が、多層フィルムの総体積に基づいて、多層フィルムの１０ｖｏｌ％、または１５ｖｏｌ％、または２０ｖｏｌ％から、２５ｖｏｌ％、または３０ｖｏｌ％、または４０ｖｏｌ％、または５０ｖｏｌ％、または６０ｖｏｌ％、または７０ｖｏｌ％、または８０ｖｏｌ％、または９０ｖｏｌ％、または９５ｖｏｌ％までであること、および／または
（ｉｖ）第２の層が、５μｍ、または８μｍ、または１０μｍ、または１５μｍ、または２０μｍ、または２５μｍ、または３０μｍから、３５μｍ、または４０μｍ、または４５μｍ、または５０μｍ、または５５μｍ、または６０μｍ、または６５μｍ、または７０μｍ、または７５μｍ、または８０μｍまでの厚さを有すること、および／または
（ｖ）第２の層が、多層フィルムの総体積に基づいて、多層フィルムの１０ｖｏｌ％、または１５ｖｏｌ％、または２０ｖｏｌ％、または２５ｖｏｌ％、または３０ｖｏｌ％、または４０ｖｏｌ％、または５０ｖｏｌ％、または６０ｖｏｌ％から、６５ｖｏｌ％、または７０ｖｏｌ％、または８０ｖｏｌ％、または９０ｖｏｌ％までであること、および／または
（ｖｉ）第３の層が、５μｍ、または８μｍ、または１０μｍから、１５μｍ、または２０μｍ、または２５μｍ、または３０μｍ、または３５μｍ、または４０μｍ、または４５μｍ、または５０μｍまでの厚さを有すること、および／または
（ｖｉｉ）第３の層が、多層フィルムの総体積に基づいて、多層フィルムの１０ｖｏｌ％、または１５ｖｏｌ％、または２０ｖｏｌ％から、２５ｖｏｌ％、または３０ｖｏｌ％、または４０ｖｏｌ％、または５０ｖｏｌ％、または６０ｖｏｌ％、または７０ｖｏｌ％、または８０ｖｏｌ％、または９０ｖｏｌ％、または９５ｖｏｌ％までであること、および／または
（ｖｉｉｉ）多層フィルムが、１５μｍ、または２０μｍ、または２５μｍ、または３０μｍ、または３５μｍ、または４０μｍ、または４５μｍ、または５０μｍから、５５μｍ、または６０μｍ、または６５μｍ、または７０μｍ、または７５μｍ、または８０μｍ、または８５μｍ、または９０μｍ、または９５μｍ、または１００μｍまでの厚さを有すること。
【０１２８】
一実施形態では、多層フィルムは、
（１）第１の層であって、
（Ａ）第１の層の総重量に基づいて、８０ｗｔ％、または８５ｗｔ％、または９０ｗｔ％、または９３ｗｔ％、または９４ｗｔ％、または９５ｗｔ％、または９６ｗｔ％、または９７ｗｔ％、または９８ｗｔ％から、９９ｗｔ％、または９９．８ｗｔ％までの第１のエチレン系ポリマー（エチレンプラストマー／エラストマー、ＬＤＰＥ、またはそれらの組み合わせ等）であって、以下の特性：
（ｉ）０．８７０ｇ／ｃｃ、または０．８８０ｇ／ｃｃ、または０．８９０ｇ／ｃｃから、０．９００ｇ／ｃｃ、または０．９０２ｇ／ｃｃ、または０．９０４ｇ／ｃｃ、または０．９０９ｇ／ｃｃ、または０．９１０ｇ／ｃｃ、または０．９１７ｇ／ｃｃまでの密度、および／または
（ｉｉ）０．１ｇ／１０分、または１ｇ／１０分から、１．５ｇ／１０分、または２．０ｇ／１０分、または３．０ｇ／１０分、または５．０ｇ／１０分、または６．０ｇ／１０分、または８．０ｇ／１０分、または１０ｇ／１０分、または１５ｇ／１０分、または２０ｇ／１０分、または３０ｇ／１０分、または４０ｇ／１０分、または５０ｇ／１０分までのメルトインデックスからのメルトインデックス、および／または
（ｉｉｉ）６０℃、または６５℃、または７０℃、または７５℃から、８０℃、または８５℃、または９０℃、または９５℃、または１００℃、または１０５℃、または１１０℃、または１１５℃、または１２０℃までの融点（Ｔｍ）のうちの１つ、いくつか、または全てを有する、第１のエチレン系ポリマーと、
（Ｂ）第１の層の総重量に基づいて、０．１ｗｔ％、または０．２ｗｔ％、または０．３ｗｔ％、または０．４ｗｔ％、または０．５ｗｔ％から、０．６ｗｔ％、または０．７ｗｔ％、または０．８ｗｔ％、または０．９ｗｔ％、または１．０ｗｔ％、または１．５ｗｔ％、または２．０ｗｔ％、または２．５ｗｔ％、または３．０ｗｔ％、または３．５ｗｔ％、または４．０ｗｔ％、または４．５ｗｔ％、または５．０ｗｔ％までの無水マレイン酸グラフトエチレン系ポリマー（ＭＡＨ−ｇ−ＬＬＤＰＥ等）であって、以下の特性：
（ｉ）カルボン酸官能化エチレン系ポリマーの重量に基づいて、５１ｗｔ％、または５５ｗｔ％、または６０ｗｔ％、または６５ｗｔ％から、７０ｗｔ％、または７５ｗｔ％、または８０ｗｔ％、または８５ｗｔ％、または９０ｗｔ％、または９５ｗｔ％、または９８ｗｔ％、または９９ｗｔ％までのエチレンに由来する単位、および／または
（ｉｉ）０ｗｔ％超、または０．０１ｗｔ％、または０．０２ｗｔ％、または０．０３ｗｔ％、または０．０４ｗｔ％、または０．０５ｗｔ％、または０．０６ｗｔ％、または０．０７ｗｔ％、または０．０８ｗｔ％、または０．０９ｗｔ％、または０．１ｗｔ％、または０．２ｗｔ％、または０．５ｗｔ％、または１ｗｔ％から、１．５ｗｔ％、または２ｗｔ％、または３ｗｔ％、または５ｗｔ％、または１０ｗｔ％、または１５ｗｔ％までの無水マレイン酸部分、および／または
（ｉｉｉ）０．９００ｇ／ｃｃ、または０．９０５ｇ／ｃｃ、または０．９１０ｇ／ｃｃ、または０．９１５ｇ／ｃｃ、または０．９２０ｇ／ｃｃから、０．９２１ｇ／ｃｃ、または０．９２５ｇ／ｃｃ、または０．９３０ｇ／ｃｃ、または０．９３５ｇ／ｃｃ、または０．９４０ｇ／ｃｃまでの密度、および／または
（ｉｖ）０．１ｇ／１０分、または０．５ｇ／１０分、または１．０ｇ／１０分、または１．５ｇ／１０分から、２．０ｇ／１０分、または２．５ｇ／１０分、または３．０ｇ／１０分、または４．０ｇ／１０分、または５．０ｇ／１０分、または１０ｇ／１０分、または１５ｇ／１０分までのメルトインデックスからのメルトインデックス、および／または
（ｖ）８０℃、または８５℃、または９０℃、または９５℃、または１００℃、または１０５℃、または１１０℃、または１１５℃、または１２０℃から、１２５℃、または１３０℃、または１３５℃、または１４０℃までの融点（Ｔｍ）のうちの１つ、いくつか、または全てを有する、無水マレイン酸グラフトエチレン系ポリマーと、
（Ｃ）第１の層の総重量に基づいて、０．１ｗｔ％、または０．２ｗｔ％、または０．３ｗｔ％から、０．５ｗｔ％、または０．６ｗｔ％、または０．７ｗｔ％、または０．８ｗｔ％、または０．９ｗｔ％、または１．０ｗｔ％、または１．５ｗｔ％、または２．０ｗｔ％、または２．５ｗｔ％、または３．０ｗｔ％、または３．５ｗｔ％、または４．０ｗｔ％、または４．５ｗｔ％、または５．０ｗｔ％までのＰＤＭＳ（ジメチルヒドロキシシリル末端ＰＤＭＳ等）であって、以下の特性：
（ｉ）３０，０００ｇ／ｍｏｌ、または３５，０００ｇ／ｍｏｌ、または４０，０００ｇ／ｍｏｌ、または４５，０００ｇ／ｍｏｌ、または４８，０００ｇ／ｍｏｌから、４９，０００ｇ／ｍｏｌ、または５０，０００ｇ／ｍｏｌ、または５５，０００ｇ／ｍｏｌ、または６０，０００ｇ／ｍｏｌ、または６５，０００ｇ／ｍｏｌ、または７０，０００ｇ／ｍｏｌ、または７５，０００ｇ／ｍｏｌ、または８０，０００ｇ／ｍｏｌ、または９０，０００ｇ／ｍｏｌ、または１００，０００ｇ／ｍｏｌ、または１５０，０００ｇ／ｍｏｌ、または２００，０００ｇ／ｍｏｌ、または２５０，０００ｇ／ｍｏｌまでの数平均分子量（Ｍｎ）、および／または
（ｉｉ）３０，０００ｇ／ｍｏｌ、または４０，０００ｇ／ｍｏｌ、または４５，０００ｇ／ｍｏｌ、または５０，０００ｇ／ｍｏｌ、または５５，０００ｇ／ｍｏｌ、または６０，０００ｇ／ｍｏｌ、または６５，０００ｇ／ｍｏｌ、または７０，０００ｇ／ｍｏｌ、または７５，０００ｇ／ｍｏｌ、または８０，０００ｇ／ｍｏｌ、または９０，０００ｇ／ｍｏｌ、または１００，０００ｇ／ｍｏｌ、または１２０，０００ｇ／ｍｏｌから、１３０，０００ｇ／ｍｏｌ、または１５０，０００ｇ／ｍｏｌ、または２００，０００ｇ／ｍｏｌ、または２５０，０００ｇ／ｍｏｌ、または３００，０００ｇ／ｍｏｌ未満までの重量平均分子量（Ｍｗ）、および／または
（ｉｉｉ）１．０、または１．５、または２．０、または２．１、または２．２、または２．３、または２．４から、２．５、または２．６、または２．７、または２．８、または２．９、または３．０、または３．５までの分子量分布（Ｍｗ／Ｍｎ）のうちの１つ、いくつか、または全てを有する、ＰＤＭＳと
（Ｄ）任意選択的に、第１の層の総重量に基づいて、０ｗｔ％、または０．０１ｗｔ％、または０．０５ｗｔ％、または０．１ｗｔ％、または０．２ｗｔ％から、０．３ｗｔ％、または０．４ｗｔ％、または０．５ｗｔ％、または１．０ｗｔ％、または２．０ｗｔ％、または３．０ｗｔ％、または４．０ｗｔ％、または５．０ｗｔ％までの添加剤（ブロッキング防止剤等）とを含むか、それらから本質的になるか、またはそれらからなる、第１の層と、
（２）第１の層と接触している第２の層であって、第２のエチレン系ポリマー（ＬＬＤＰＥ、ＬＤＰＥ、またはそれらの組み合わせ等）を含む、第２の層と、
（３）任意選択的に、第２の層と接触している第３の層であって、第３のエチレン系ポリマー（ＬＬＤＰＥ、ＬＤＰＥ、またはそれらの組み合わせ等）を含む、第３の層とを含むか、それらから本質的になるか、またはそれらからなる少なくとも２つの層または少なくとも３つの層を含み、
多層フィルムは、以下の特性のうちの１つ、いくつか、または全てを有する：
（ｉ）第１の層が、０．０１、または０．０５、または０．１０、または０．２０、または０．２５、または０．２７、または０．２８から、０．２９、または０．３０、または０．３３、または０．３４、または０．３５、または０．３６未満までの摩擦係数（ＣＯＦ）を有すること、および／または
（ｉｉ）第１の層が、５μｍ、または８μｍ、または１０μｍから、１５μｍ、または２０μｍまでの厚さを有すること、および／または
（ｉｉｉ）第１の層が、多層フィルムの総体積に基づいて、多層フィルムの１０ｖｏｌ％、または１５ｖｏｌ％、または２０ｖｏｌ％から、２５ｖｏｌ％、または３０ｖｏｌ％、または４０ｖｏｌ％までであること、および／または
（ｉｖ）第２の層が、１０μｍ、または１５μｍ、または２０μｍ、または２５μｍ、または３０μｍから、３５μｍ、または４０μｍ、または４５μｍ、または５０μｍ、または５５μｍ、または６０μｍ、または６５μｍ、または７０μｍ、または８０μｍまでの厚さを有すること、および／または
（ｖ）第２の層が、多層フィルムの総体積に基づいて、多層フィルムの１５ｖｏｌ％、または２０ｖｏｌ％、または２５ｖｏｌ％、または３０ｖｏｌ％、または４０ｖｏｌ％、または５０ｖｏｌ％、または６０ｖｏｌ％から、７０ｖｏｌ％、または８０ｖｏｌ％、または９０ｖｏｌ％までであること、および／または
（ｖｉ）第３の層が、５μｍ、または８μｍ、または１０μｍから、１５μｍ、または２０μｍまでの厚さを有すること、および／または
（ｖｉｉ）第３の層が、多層フィルムの総体積に基づいて、多層フィルムの１０ｖｏｌ％、または１５ｖｏｌ％、または２０ｖｏｌ％から、２５ｖｏｌ％、または３０ｖｏｌ％、または４０ｖｏｌ％までであること、および／または
（ｖｉｉｉ）多層フィルムが、２０μｍ、または３０μｍ、または４０μｍ、または５０μｍから、５５μｍ、または６０μｍ、または６５μｍ、または７０μｍ、または７５μｍ、または８０μｍ、または８５μｍ、または９０μｍ、または９５μｍ、または１００μｍまでの厚さを有すること。
【０１２９】
前述の層を含む本明細書に開示される層の各々の成分の合計がそれぞれの層の総重量に基づいて１００重量パーセント（ｗｔ％）になることが理解される。前述の層を含む本明細書に開示される層の各々の体積の合計が全多層フィルムの総体積に基づいて１００体積パーセント（ｖｏｌ％）になることも理解される。
【０１３０】
一実施形態では、フィルムは、不飽和脂肪酸アミド（例えば、エルカミドおよびオレアミド）等の移動性スリップ剤を含まない。
【０１３１】
多層フィルムは、（ｉ）共押出多層構造、（ｉｉ）積層体、または（ｉｉｉ）（ｉ）および（ｉｉ）の組み合わせであり得る。例えば、フィルムを構築するために使用されるいくつかの方法は、キャスト共押出法またはブロー共押出法、接着積層、押出積層、熱積層、および蒸着等のコーティングによるものである。これらの方法の組み合わせも可能である。一実施形態では、多層フィルムは、共押出フィルムである。
【０１３２】
一実施形態では、フィルムは、配向フィルムではない。さらなる実施形態では、フィルムは、二軸配向されていない。言い換えれば、フィルムは、押出後に引き伸ばされない。
【０１３３】
本開示は、パッケージ等の本フィルムまたはさらには多層フィルムを含む物品も提供する。好適なパッケージの非限定的な例としては、食品パッケージおよび特殊パッケージ（例えば、スタンドアップパウチ、ピローパウチ、およびフィルムで包まれたトレイ）が挙げられる。
【０１３４】
一例であって、限定するものではなく、本開示のいくつかの実施形態が、これから以下の実施例で詳細に説明される。
【実施例】
【０１３５】
実施例で使用する材料を、以下の表１Ａに提供する。
【表２】
2020523439.tif 000006
【０１３６】
多層フィルム試料、実施例１、実施例２、およびＣＳ３を、以下の表１Ｂに提供される条件でＣｏｌｌｉｎ共押出ライン上で製作する。
【０１３７】
多層フィルム試料、実施例４、ＣＳ５、およびＣＳ６を、以下の表１Ｂに提供される条件でＡｌｐｉｎｅ共押出ライン上で製作する。
【表３】
2020523439.tif 000007
【０１３８】
層構成を以下の表２に提供する。各多層フィルム構造は、多層フィルムの２０体積％である体積を有する第１の層、多層フィルムの６０体積％である体積を有する第２の層、および多層フィルムの２０体積％である体積を有する第３の層で形成されている。第１の層は、シーラント層であるスキン層である第２の層は、コア層である。第３の層は、スキン層である。多層フィルムは、以下の構造：第１の層／第２の層／第３の層を有する。第１の層は、第２の層と直接接触しており、第２の層は、第３の層と直接接触している。表２中、「ＣＳ」とは、比較試料を指す。
【０１３９】
ＰＤＭＳは、ＰＤＭＳがＬＤＰＥ  Ａマトリックス中に分散しているマスターバッチ（ＭＢ２５−５０２）の一部として第１の層に含まれている。表２は、第１の層に含まれる各ＰＤＭＳおよびＬＤＰＥマトリックスの個々の量を提供する。例えば、実施例１の第１の層は、第１の層の総重量に基づいて、ＭＢ２５−５０２由来の０．３７５ｗｔ％のＰＤＭＳ（表１Ａに提供されるように４８，４００ｇ／ｍｏｌのＭｎを有する）およびＭＢ２５−５０２由来の１．１２５ｗｔ％のＬＤＰＥ  Ａを含む。したがって、実施例１の第１の層は、第１の層の総重量に基づいて合計１．５００ｗｔ％のＭＢ２５−５０２を含む。
【０１４０】
タルクブロッキング防止剤も、タルクがＬＤＰＥ  Ｂマトリックス中に分散しているマスターバッチ（ＭＥ  ５００２４）の一部として第１の層に含まれている。表２は、第１の層に含まれるタルクおよびＬＤＰＥ  Ｂマトリックスの各々の量を提供する。例えば、実施例１の第１の層は、第１の層の総重量に基づいて、ＭＥ  ５００２４由来の０．４００ｗｔ％のタルクおよびＭＥ  ５００２４由来の０．２２５ｗｔ％のＬＤＰＥ  Ｂを含む。したがって、実施例１の第１の層は、第１の層の総重量に基づいて合計０．６２５ｗｔ％のＭＢ２５−５０２を含む。
【０１４１】
多層フィルム試料をＣＯＦについて試験する。結果を以下の表２に提供する。
【表４】
2020523439.tif 000008
【０１４２】
示されるように、（Ａ）エチレン系ポリマー（ＡＦＦＩＮＩＴＹ（商標）ＰＬ  １８８０ＧおよびＬＤＰＥ）と、（Ｃ）０．１〜５ｗｔ％のＰＤＭＳとを含み、カルボン酸官能化エチレン系ポリマーを含まない第１の層を有する比較試料フィルム（ＣＳ３、ＣＳ５、ＣＳ６）は、高いＣＯＦ（０．３６〜０．６４）を呈する。
【０１４３】
本出願人は、驚くべきことに、（Ａ）エチレン系ポリマー（ＡＦＦＩＮＩＴＹ（商標）ＰＬ  １８８０ＧおよびＬＤＰＥ）と、（Ｂ）カルボン酸官能化エチレン系ポリマー（ＭＡＨ−ｇ−ＬＬＤＰＥであるＡＭＰＬＩＦＹ（商標）ＴＹ  １３５３）と、（Ｃ）第１の層の総重量に基づいて０．１〜５ｗｔ％のＰＤＭＳとを含む第１の層を有するフィルム（実施例１、実施例２、実施例４）が、０．３６未満、さらには０．３５未満の摩擦係数（ＣＯＦ）を有利に呈することを見出した。
【０１４４】
本開示が本明細書に含まれる実施形態および例証に限定されず、実施形態の一部および異なる実施形態の要素の組み合わせを含むそれらの実施形態の修正された形態を以下の特許請求の範囲内に入るものとして含むよう具体的に意図されている。
【国際調査報告】
2020523439.tif 000009
2020523439.tif 000010
2020523439.tif 000011